(57)【特許請求の範囲】
【請求項１】
熱可塑性成形組成物であって、
Ａ）熱可塑性ポリアミド１０〜９５質量％と、
Ｂ）少なくとも１種の分散剤及び少なくとも１種のラジカル開始剤の存在下でのエチレン性不飽和モノマーのラジカル開始水性乳化重合によって得られるアクリレートゴム５〜９０質量％と、
Ｃ）ビニル芳香族モノマーユニットを含むコポリマー０〜４０質量％と、
Ｄ）さらなる添加剤０〜７０質量％と
を含み、前記Ａ）〜Ｄ）の質量パーセントの合計は１００％であり、
前記乳化重合には、
５〜１２個の炭素原子を有するアルケン［モノマーＡ］  １〜５０質量％と、
３〜６個の炭素原子を有するα，β−モノエチレン性不飽和モノカルボン酸もしくはジカルボン酸と１〜１２個の炭素原子を有するアルカノールとを基礎とするエステル［モノマーＢ］  ５０〜９９質量％と、場合により、
３〜６個の炭素原子を有するα，β−モノエチレン性不飽和モノカルボン酸もしくはジカルボン酸及び／又はそのアミド［モノマーＣ］  最高１０質量％と、
モノマーＡ〜Ｃとは異なるα，β−エチレン性不飽和化合物［モノマーＤ］  最高３０質量％と
が使用され、かつ前記モノマーＡ〜Ｄの合計は１００質量％である、熱可塑性成形組成物。
【請求項２】
前記アクリレートゴムＢが、
モノマーＡ  １〜４９．９９質量％と、
モノマーＢ  ５０〜９８．９９質量％と、
モノマーＣ  ０．０１〜１０質量％と、
の乳化重合により得られる、請求項１に記載の熱可塑性成形組成物。
【請求項３】
アクリレートゴムＢ）のモノマーＡとして１−アルケンを用いる、請求項１又は２に記載の熱可塑性成形組成物。
【請求項４】
モノマーＢとして、３個又は４個の炭素原子を有するα，β−モノエチレン性不飽和モノカルボン酸もしくはジカルボン酸と１〜８個の炭素原子を有するアルカノールとを基礎とするエステルを用いる、請求項１から３までのいずれか１項に記載の熱可塑性成形組成物。
【請求項５】
請求項１から４までのいずれか１項に記載の熱可塑性成形組成物であって、
Ａ）２０〜９４質量％の熱可塑性ポリアミドと、
Ｂ）５〜４０質量％の請求項１に記載のアクリレートゴムと、
Ｃ）１〜３０質量％の請求項１に記載のコポリマーと、
Ｄ）０〜４０質量％のさらなる添加剤と
を含む、熱可塑性成形組成物。
【請求項６】
繊維、シート状物又は成形体の製造のための、請求項１から５までのいずれか１項に記載の熱可塑性成形組成物の使用。
【請求項７】
請求項１から５までのいずれか１項に記載の熱可塑性成形組成物から得られる成形体。
【発明の詳細な説明】
【技術分野】
【０００１】
本発明は、
Ａ）熱可塑性ポリアミド１０〜９５質量％と、
Ｂ）少なくとも１種の分散剤及び少なくとも１種のラジカル開始剤の存在下でのエチレン性不飽和モノマーのラジカル開始水性乳化重合によって得られるアクリレートゴム５〜９０質量％
（この乳化重合には、
５〜１２個の炭素原子を有するアルケン［モノマーＡ］１〜５０質量％、
３〜６個の炭素原子を有するα，β−モノエチレン性不飽和モノカルボン酸もしくはジカルボン酸と１〜１２個の炭素原子を有するアルカノールとを基礎とするエステル［モノマーＢ］５０〜９９質量％、並びに、場合により、
３〜６個の炭素原子を有するα，β−モノエチレン性不飽和モノカルボン酸もしくはジカルボン酸及び／又はそのアミド［モノマーＣ］最高１０質量％、及び
モノマーＡ〜Ｃとは異なるα，β−エチレン性不飽和化合物［モノマーＤ］最高３０質量％
（この場合、モノマーＡ〜Ｄの合計は１００質量％である）
を用いる）と、
Ｃ）ビニル芳香族モノマーユニットを含むコポリマー０〜４０質量％と、
Ｄ）さらなる添加剤０〜７０質量％と
（ここで、Ａ）〜Ｄ）の質量パーセントの合計は１００％である）、を含む、熱可塑性成形組成物に関する。
【０００２】
また、本発明は、成形体、繊維、及びシート状物の製造のためのこれらの成形組成物の使用、並びにそれによって得られる任意の種類の成形体に関する。
【０００３】
ポリアミドの耐衝撃性改質は、何年間にも渡って多くの研究の対象あった（Ｓ．Ｗｕ，Ｐｏｌｙｍ．Ｅｎｇ．Ｓｃｉ．，２７，３３５，１９８７）。市販の製品では、使用されている耐衝撃性改質剤は、基本的にオレフィンゴムである。ＰＡマトリクスとの相溶性化のため、一般的に、官能化オレフィンゴム（例えば、ＥＰＤＭ−ｇ−ＭＡ，  ＥＰＲ−ｇ−ＭＡ，  ＳＢＳ−ｇ−ＭＡなど）が使用される（Ｒ．Ｇａｙｍａｎｓ，Ｐｏｌｙｍｅｒ  Ｂｌｅｎｄｓ，Ｖｏｌ  ２，１７７−２２４，２０００，Ｅｄｓ．Ｄ．Ｒ．Ｐａｕｌ，Ｃ．Ｂ．Ｂｕｃｋｎａｌｌ）。
【０００４】
コア−シェルゴムはこれまで、ポリアミドの耐衝撃性改質のためにごくまれに使用されていた（Ｃ．Ａ．Ｃｒｕｚ−Ｒａｍｏｓ，Ｐｏｌｙｍｅｒ  Ｂｌｅｎｄｓ，Ｖｏｌ．２，１３７−１７５，２０００，Ｅｄｓ．Ｄ．Ｒ．Ｐａｕｌ，Ｃ．Ｂ．Ｂｕｃｋｎａｌｌ）。というのも、特にアクリレート改質剤は、約−４０℃〜−３０℃のガラス遷移温度により活性を失ってしまうためである。
【０００５】
これまで、既知の耐衝撃性改質ＰＡ成形組成物は、幅広い用途のためには不十分な耐ＵＶ性しか有していない。
【０００６】
独国特許出願公開第１０２００５０４６６９２３（Ａ）号では、アクリレートモノマーを基礎とするエマルジョンポリマーの製造のための新規の方法が提案されている。
【０００７】
したがって、本発明の目的は、ポリアミドを基礎とした、高い高靱性及び改良された耐ＵＶ性を有する熱可塑性成形組成物を提供することにある。
【０００８】
したがって、序論において定義した成形組成物を見出すに至った。
【０００９】
好ましい実施形態については、従属請求項に記載する。
【００１０】
本発明の成形組成物は、成分Ａ）として、１０〜９５質量％、好ましくは２０〜９４質量％、特に３０〜８５質量％の少なくとも１種のポリアミドを含む。
【００１１】
本発明の成形組成物のポリアミドの粘度値は、一般的に、７０〜３５０ｍｌ／ｇ、好ましくは７０〜１７０ｍｌ／ｇである（ＩＳＯ  ３０７に従って、９６質量％濃度の硫酸中における０．５質量％濃度の溶液により２５℃で測定した）。
【００１２】
少なくとも５，０００の分子量（質量平均）を有する半結晶性もしくは非結晶性樹脂が好ましく、例としては、米国特許第２，０７１，２５０号、同第２，０７１，２５１号、同第２，１３０，５２３号、同第２，１３０，９４８号、同第２，２４１，３２２号、同第２，３１２，９６６号、同第２，５１２，６０６号、及び同第３，３９３，２１０号に記載のものなどが挙げられる。
【００１３】
この例としては、７〜１３員環のラクタム由来のポリアミド（例えば、ポリカプロラクタム、ポリカプリロラクタム、及びラウロラクタム）、並びにジカルボン酸とジアミンの反応によって得られるポリアミドが挙げられる。
【００１４】
使用できるジカルボン酸としては、６〜１２個、特に６〜１０個の炭素原子を有するアルカンジカルボン酸、及び芳香族ジカルボン酸が挙げられる。数少ない酸の例としては、アジピン酸、アゼライン酸、セバシン酸、ドデカンジオン酸、並びにテレフタル酸及び／又はイソフタル酸が挙げられる。
【００１５】
特に好適なジアンミンは、６〜１２個、特に６〜８個の炭素原子を有するアルカンジアミン、並びにｍ−キシリレンジアミン、ジ（４−アミノフェニル）メタン、ジ（４−アミノシクロヘキシル）メタン、２，２−ジ（４−アミノフェニル）プロパン、２，２−ジ（４−アミノシクロヘキシル）プロパン、又は１，５−ジアミノ−２−メチルペンタンである。
【００１６】
好ましいポリアミドは、ポリヘキサメチレンアジポアミド、ポリヘキサメチレンセバカミド、及びポリカプロラクタムであり、並びにナイロン−６／６，６コポリアミド、特に、５〜９５質量％のカプロラクタムを含有するものである。
【００１７】
他の好適なポリアミドは、独国特許出願公開第１０３１３６８１（Ａ）号、欧州特許出願公開第１１９８４９１（Ａ）号、及び欧州特許第９２２０６５号の実施例に記載されているような水の存在下における直接重合として公知の方法によって、ω−アミノアルキルニトリル（例えば、アミノカプロニトリル（ＰＡ６）及びアジポジニトリルなど）とヘキサメチレンジアミン（ＰＡ６６）から得ることができる。
【００１８】
また、一例として、１，４−ジアミノブタンをアジピン酸と高温で縮合させるなどの方法で得られるポリアミドも挙げることができる（ナイロン−４，６）。上記の構造のポリアミドの製造方法は、例えば、欧州特許出願公開第３８０９４（Ａ）号、同第３８５８２（Ａ）号、及び同第３９５２４（Ａ）号に記載されている。
【００１９】
他の好適なポリアミドとしては、２種以上の上記のモノマーの共重合によって得られるもの、又は任意の所望の混合比による複数のポリアミドの混合物が挙げられる。
【００２０】
さらに、半芳香族コポリアミド（例えば、ＰＡ  ６／６Ｔ及びＰＡ  ６６／６Ｔなど）が特に有利であることが判明しており、これらのトリアミン含有量は、０．５質量％未満、好ましくは０．３質量％未満である（欧州特許出願公開第２９９４４４（Ａ）号参照）。
【００２１】
低トリアミン含有率の好ましい半芳香族コポリアミドの製造には、欧州特許出願公開第１２９１９５（Ａ）号及び同第１２９１９（Ａ）号に記載の方法を使用することができる。
【００２２】
以下に、上記のポリアミドＡ）及び本発明の目的のための他のポリアミドＡ）、並びに含有されるモノマーを列挙するが、これは包括的なものではない：
ＡＢ−ポリマー：
ＰＡ４    ピロリドン
ＰＡ６    ε−カプロラクタム
ＰＡ７    エタノラクタム
ＰＡ８    カプリロラクタム
ＰＡ９    ９−アミノペラルゴン酸
ＰＡ１１    １１−アミノウンデカン酸
ＰＡ１２    ラウロラクタム
ＡＡ／ＢＢ−ポリマー：
ＰＡ４６    トリメチレンジアミン、アジピン酸
ＰＡ６６    ヘキサメチレンジアミン、アジピン酸
ＰＡ６９    ヘキサメチレンジアミン、アゼライン酸
ＰＡ６１０    ヘキサメチレンジアミン、セバシン酸
ＰＡ６１２    ヘキサメチレンジアミン、デカンジカルボン酸
ＰＡ６１３    ヘキサメチレンジアミン、ウンデカンジカルボン酸
ＰＡ１２１２    １，１２−ドデカンジアミン、デカンジカルボン酸
ＰＡ１３１３    １，１３−ジアミノトリデカン、ウンデカンジカルボン酸
ＰＡ６Ｔ    ヘキサメチレンジアミン、テレフタル酸
ＰＡ９Ｔ    ノニルジアミン／テレフタル酸
ＰＡＭＸＤ６    ｍ−キシリレンジアミン、アジピン酸
ＰＡ６Ｉ    ヘキサメチレンジアミン、イソフタル酸
ＰＡ６−３−Ｔ    トリメチルヘキサメチレンジアミン、テレフタル酸
ＰＡ６／６Ｔ    （ＰＡ６及びＰＡ６Ｔを参照のこと）
ＰＡ６／６６    （ＰＡ６及びＰＡ６６を参照のこと）
ＰＡ６／１２    （ＰＡ６及びＰＡ１２を参照のこと）
ＰＡ６６／６／６１０    （ＰＡ６６、ＰＡ６、及びＰＡ６１０を参照のこと）
ＰＡ６Ｉ／６Ｔ  （ＰＡ６Ｉ及びＰＡ６Ｔを参照のこと）
ＰＡＰＡＣＭ  １２    ジアミノジシクロヘキシルメタン、ラウロラクタム
ＰＡ６Ｉ／６Ｔ／ＰＡＣＭ    ＰＡ６Ｉ／６Ｔ＋ジアミノジシクロヘキシルメタンと同様
ＰＡ１２／ＭＡＣＭＩ    ラウロラクタム、ジメチルジアミノジシクロヘキシルメタン、イソフタル酸
ＰＡ１２／ＭＡＣＭＴ    ラウリンラクタム、ジメチルジアミノジシクロヘキシルメタン、テレフタル酸
ＰＡＰＤＡ−Ｔ    ポリエチレンジアミン、テレフタル酸
本発明により、熱可塑性成形組成物は、成分Ｂ）として、５〜９０質量％、好ましくは５〜４０質量％、特に１０〜３０質量％の、少なくとも１種の分散剤及び少なくとも１種のラジカル開始剤の存在下におけるエチレン性不飽和モノマーのラジカル開始水性乳化重合によって得られるアクリレートゴムを含み、この乳化重合は、
５〜１２個の炭素原子を有するアルケン［モノマーＡ］１〜５０質量％と、
３〜６個の炭素原子を有するα，β−モノエチレン性不飽和モノカルボン酸もしくはジカルボン酸と１〜１２個の炭素原子を有するアルカノールとを基礎とするエステル［モノマーＢ］５０〜９９質量％と、場合により、
３〜６個の炭素原子を有するα，β−モノエチレン性不飽和モノカルボン酸もしくはジカルボン酸及び／又はそのアミド［モノマーＣ］最高１０質量％と、
モノマーＡ〜Ｃとは異なるα，β−エチレン性不飽和化合物［モノマーＤ］最高３０質量％と、（ここで、モノマーＡ〜Ｄの合計は１００質量％である）を用いる。
【００２３】
水性媒体中におけるエチレン性不飽和モノマーのラジカル開始乳化重合反応の実施は、既に広く説明されており、したがって、当技術者にとって周知である（これについては、Ｅｍｕｌｓｉｏｎ  ｐｏｌｙｍｅｒｉｚａｔｉｏｎ  ｉｎ  Ｅｎｃｙｃｌｏｐｅｄｉａ  ｏｆ  Ｐｏｌｙｍｅｒ  Ｓｃｉｅｎｃｅ  ａｎｄ  Ｅｎｇｉｎｅｅｒｉｎｇ，Ｖｏｌ．８，ｐａｇｅｓ  ６５９  ｅｔ  ｓｅｑ．（１９８７）；Ｄ．Ｃ．  Ｂｌａｃｋｌｅｙ，Ｈｉｇｈ  Ｐｏｌｙｍｅｒ  Ｌａｔｉｃｅｓ，Ｖｏｌ．１，ｐａｇｅｓ  ３５  ｅｔ  ｓｅｑ．（１９６６）；Ｈ．Ｗａｒｓｏｎ，Ｔｈｅ  Ａｐｐｌｉｃａｔｉｏｎｓ  ｏｆ  Ｓｙｎｔｈｅｔｉｃ  Ｒｅｓｉｎ  Ｅｍｕｌｓｉｏｎｓ，ｃｈａｐｔｅｒ  ５，ｐａｇｅｓ  ２４６  ｅｔ  ｓｅｑ．（１９７２）；Ｄ．Ｄｉｅｄｅｒｉｃｈ，Ｃｈｅｍｉｅ  ｉｎ  ｕｎｓｅｒｅｒ  Ｚｅｉｔ  ２４，ｐａｇｅｓ  １３５−１４２（１９９０）；Ｅｍｕｌｓｉｏｎ  Ｐｏｌｙｍｅｒｉｓａｔｉｏｎ，Ｉｎｔｅｒ−ｓｃｉｅｎｃｅ  Ｐｕｂｌｉｓｈｅｒｓ，Ｎｅｗ  Ｙｏｒｋ（１９６５）；独国特許出願公開第４００３４２２（Ａ）号、及びＤｉｓｐｅｒｓｉｏｎｅｎ  ｓｙｎｔｈｅｔｉｓｃｈｅｒ  Ｈｏｃｈｐｏｌｙｍｅｒｅｒ，Ｆ．Ｈｏｅｌｓｃｈｅｒ，Ｓｐｒｉｎｇｅｒ−Ｖｅｒｌａｇ，Ｂｅｒｌｉｎ（１９６９）を参照のこと）。ラジカル開始水性乳化重合反応の一般的な方法では、分散剤と併用してエチレン性不飽和モノマーの微少液滴を水性溶媒中に分散させ、ラジカル重合開始剤によってそれらを重合させる。本発明の方法は、特定のモノマー組成物を使用する点のみがこの手順と異なっている。
【００２４】
使用するモノマーＡは、５〜１２個の炭素原子、好ましくは５〜１０個の炭素原子、特に好ましくは、６〜８個の炭素原子を有する任意の直鎖状又は環状アルケンを含むことができる。この場合、これらはラジカル共重合が可能であり、かつ炭素及び水素以外の元素を含有しない。これらのうち、直鎖状アルケンの一例としては、２−メチル−１−ブテン、３−メチル−１−ブテン、３，３−ジメチル−２−イソプロピル−１−ブテン、２−メチル−２−ブテン、３−メチル−２−ブテン、１−ペンテン、２−メチル−１−ペンテン、３−メチル−１−ペンテン、４−メチル−１−ペンテン、２−ペンテン、２−メチル−２−ペンテン、３−メチル−２−ペンテン、４−メチル−２−ペンテン、２−エチル−１−ペンテン、３−エチル−１−ペンテン、４−エチル−１−ペンテン、２−エチル−２−ペンテン、３−エチル−２−ペンテン、４−エチル−２−ペンテン、２，４，４−トリメチル−１−ペンテン、２，４，４−トリメチル−２−ペンテン、３−エチル−２−メチル−１−ペンテン、３，４，４−トリメチル−２−ペンテン、２−メチル−３−エチル−２−ペンテン、１−ヘキセン、２−メチル−１−ヘキセン、３メチル−１−ヘキセン、４−メチル−１−ヘキセン、５−メチル−１−ヘキセン、２−ヘキセン、２−メチル−２−ヘキセン、３−メチル−２−ヘキセン、４−メチル−２−ヘキセン、５−メチル−２−ヘキセン、３−ヘキセン、２−メチル−３−ヘキセン、３−メチル−３−ヘキセン、４−メチル−３−ヘキセン、５−メチル−３−ヘキセン、２，２−ジメチル−３−ヘキセン、２，３−ジメチル−２−ヘキセン、２，５−ジメチル−３−ヘキセン、２，５−ジメチル−２−ヘキセン、３，４−ジメチル−１−ヘキセン、３，４−ジメチル−３−ヘキセン、５，５−ジメチル−２−ヘキセン、２，４−ジメチル−１−ヘキセン、１−ヘプテン、２−メチル−１−ヘプテン、３−メチル−１−ヘプテン、４−メチル−１−ヘプテン、５−メチル−１−ヘプテン、６−メチル−１−ヘプテン、２−ヘプテン、２−メチル−２−ヘプテン、３−メチル−２−ヘプテン、４−メチル−２−ヘプテン、５−メチル−２−ヘプテン、６−メチル−２−ヘプテン、３−ヘプテン、２−メチル−３−ヘプテン、３−メチル−３−ヘプテン、４−メチル−３−ヘプテン、５−メチル−３−ヘプテン、６−メチル−３−ヘプテン、６，６−ジメチル−１−ヘプテン、３，３−ジメチル−１−ヘプテン、３，６−ジメチル−１−ヘプテン、２，６−ジメチル−２−ヘプテン、２，３−ジメチル−２−ヘプテン、３，５−ジメチル−２−ヘプテン、４，５−ジメチル−２−ヘプテン、４，６−ジメチル−２−ヘプテン、４−エチル−３−ヘプテン、２，６−ジメチル−３−ヘプテン、４，６−ジメチル−３−ヘプテン、２，５−ジメチル−４−ヘプテン、１−オクテン、２−メチル−１−オクテン、３−メチル−１−オクテン、４−メチル−１−オクテン、５−メチル−１−オクテン、６−メチル−１−オクテン、７−メチル−１−オクテン、２−オクテン、２−メチル−２−オクテン、３−メチル−２−オクテン、４−メチル−２−オクテン、５−メチル−２−オクテン、６−メチル−２−オクテン、７−メチル−２−オクテン、３−オクテン、２−メチル−３−オクテン、３−メチル−３−オクテン、４−メチル−３−オクテン、５−メチル−３−オクテン、６−メチル−３−オクテン、７−メチル−３−オクテン、４−オクテン、２−メチル−４−オクテン、３−メチル−４−オクテン、４−メチル−４−オクテン、５−メチル−４−オクテン、６−メチル−４−オクテン、７−メチル−４−オクテン、７，７−ジメチル−１オクテン、３，３−ジメチル−１−オクテン、４，７−ジメチル−１−オクテン、２，７−ジメチル−２−オクテン、２，３−ジメチル−２−オクテン、３，６−ジメチル−２−オクテン、４，５−ジメチル−２−オクテン、４，６−ジメチル−２−オクテン、４，７−ジメチル−２−オクテン、４−エチル−３−オクテン、２，７−ジメチル−３−オクテン、４，７−ジメチル−３−オクテン、２，５−ジメチル−４−オクテン、１−ノネン、２−メチル−１−ノネン、３−メチル−１−ノネン、４−メチル−１−ノネン、５−メチル−１−ノネン、６−メチル−１−ノネン、７−メチル−１−ノネン、８−メチル−１−ノネン、２−ノネン、２−メチル−２−ノネン、３−メチル−２−ノネン、４−メチル−２−ノネン、５−メチル−２−ノネン、６−メチル−２−ノネン、７−メチル−２−ノネン、８−メチル−２−ノネン、３−ノネン、２−メチル−３−ノネン、３−メチル−３−ノネン、４−メチル−３−ノネン、５−メチル−３−ノネン、６−メチル−３−ノネン、７−メチル−３−ノネン、８−メチル−３−ノネン、４−ノネン、２−メチル−４−ノネン、３−メチル−４−ノネン、４−メチル−４−ノネン、５−メチル−４−ノネン、６−メチル−４−ノネン、７−メチル−４−ノネン、８−メチル−４−ノネン、４，８−ジメチル−１−ノネン、４，８−ジメチル−４−ノネン、２，８−ジメチル−４−ノネン、１−デセン、２−メチル−１−デセン、３−メチル−１−デセン、４−メチル−１−デセン、５−メチル−１−デセン、６−メチル−１−デセン、７−メチル−１−デセン、８−メチル−１−デセン、９−メチル−１−デセン、２−デセン、２−メチル−２−デセン、３−メチル−２−デセン、４−メチル−２−デセン、５−メチル−２−デセン、６−メチル−２−デセン、７−メチル−２−デセン、８−メチル−２−デセン、９−メチル−２−デセン、３−デセン、２−メチル−３−デセン、３−メチル−３−デセン、４−メチル−３−デセン、５−メチル−３−デセン、６−メチル−３−デセン、７−メチル−３−デセン、８−メチル−３−デセン、９−メチル−３−デセン、４−デセン、２−メチル−４−デセン、３−メチル−４−デセン、４−メチル−４−デセン、５−メチル−４−デセン、６−メチル−４−デセン、７−メチル−４−デセン、８−メチル−４−デセン、９−メチル−４−デセン、５−デセン、２−メチル−５−デセン、３−メチル−５−デセン、４−メチル−５−デセン、５−メチル−５−デセン、６−メチル−５−デセン、７−メチル−５−デセン、８−メチル−５−デセン、９−メチル−５−デセン、２，４−ジメチル−１−デセン、２，４−ジメチル−２−デセン、４，８−ジメチル−１−デセン、１−ウンデセン、２−メチル−１−ウンデセン、３−メチル−１−ウンデセン、４−メチル−１−ウンデセン、５−メチル−１−ウンデセン、６−メチル−１−ウンデセン、７−メチル−１−ウンデセン、８−メチル−１−ウンデセン、９−メチル−１−ウンデセン、１０−メチル−１−ウンデセン、２−ウンデセン、２−メチル−２−ウンデセン、３−メチル−２−ウンデセン、４−メチル−２−ウンデセン、５−メチル−２−ウンデセン、６−メチル−２−ウンデセン、７−メチル−２−ウンデセン、８−メチル−２−ウンデセン、９−メチル−２−ウンデセン、１０−メチル−２−ウンデセン、３−ウンデセン、２−メチル−３−ウンデセン、３−メチル−３−ウンデセン、４−メチル−３−ウンデセン、５−メチル−３−ウンデセン、６−メチル−３−ウンデセン、７−メチル−３−ウンデセン、８−メチル−３−ウンデセン、９−メチル−３−ウンデセン、１０−メチル−３−ウンデセン、４−ウンデセン、２−メチル−４−ウンデセン、３−メチル−４−ウンデセン、４−メチル−４−ウンデセン、５−メチル−４−ウンデセン、６−メチル−４−ウンデセン、７−メチル−４−ウンデセン、８−メチル−４−ウンデセン、９−メチル−４−ウンデセン、１０−メチル−４−ウンデセン、５−ウンデセン、２−メチル−５−ウンデセン、３−メチル−５−ウンデセン、４−メチル−５−ウンデセン、５−メチル−５−ウンデセン、６−メチル−５−ウンデセン、７−メチル−５−ウンデセン、８−メチル−５−ウンデセン、９−メチル−５−ウンデセン、１０−メチル−５−ウンデセン、１−ドデセン、２−ドデセン、３−ドデセン、４−ドデセン、５−ドデセン、又は６−ドデセンが挙げられ、並びに環状アルケンとしては、シクロペンテン、２−メチル−１−シクロペンテン、３−メチル−１−シクロペンテン、４−メチル−１−シクロペンテン、３−ブチル−１−シクロペンテン、ビニルシクロペンタン、シクロヘキセン、２−メチル−１−シクロヘキセン、３−メチル−１−シクロヘキセン、４−メチル−１−シクロヘキセン、１，４−ジメチル−１−シクロヘキセン、３，３，５−トリメチル−１−シクロヘキセン、４−シクロペンチル−１−シクロヘキセン、ビニルシクロヘキサン、シクロヘプテン、１，２−ジメチル−１−シクロヘプテン、シクロオクテン、２−メチル−１−シクロオクテン、３−メチル−１−シクロオクテン、４−メチル−１−シクロオクテン、５−メチル−１−シクロオクテン、シクロノネン、シクロデセン、シクロウンデセン、シクロドデセン、ビシクロ［２．２．１］−２−ヘプテン、５−エチルビシクロ［２．２．１］−２−ヘプテン、２−メチルビシクロ［２．２．２］−２−オクテン、ビシクロ［３．３．１］−２−ノネン、又はビシクロ［３．２．２］−６−ノネンが挙げられる。
【００２５】
１−アルケン（例えば、１−ペンテン、１−ヘキセン、１−ヘプテン、１−オクテン、１−ノネン、１−デセン、１−ウンデセン、１−ドデセン、２，４，４−トリメチル−１−ペンテン、２，４−ジメチル−１−ヘキセン、６，６−ジメチル−１−ヘプテン、又は２−メチル−１−オクテンなど）を使用することが好ましい。６〜８個の炭素原子を有するアルケンは、モノマーＡとして有利に使用され、６〜８個の炭素原子を有する１−アルケンが好ましい。１−ヘキセン、１−ヘプテン、又は１−オクテンが、特に好ましく使用される。当然のことながら、上記のモノマーＡの混合物を使用することも可能である。
【００２６】
使用されるモノマーＢとしては、３〜６個の炭素原子、特に、３個又は４個の炭素原子を有するα，β−モノエチレン性不飽和モノカルボン酸もしくはジカルボン酸（具体例としては、アクリル酸、メタクリル酸、マレイン酸、フマル酸、及びイタコン酸などが挙げられる）と１〜１２個の炭素原子、好ましくは、１〜８個の炭素原子、特に１〜４個の炭素原子を有するアルカノール（具体例としては、メタノール、エタノール、ｎ−プロパノール、イソプロパノール、ｎ−ブタノール、２−メチル−１−プロパノール、ｔｅｒｔ−ブタノール、ｎ−ペンタノール、３−メチル−１−ブタノール、ｎ−ヘキサノール、４−メチル−１−ペンタノール、ｎ−ヘプタノール、５−メチル−１−ヘキサノール、ｎ−オクタノール、６−メチル−１−ヘプタノール、ｎ−ノナノール、７−メチル−１−オクタノール、ｎ−デカノール、８−メチル−１−ノナノール、ｎ−ドデカノール、９−メチル−１−デカノール、及び２−エチル−１−ヘキサノールなど）を基礎とするエステルなどが挙げられる。アクリル酸又はメタクリル酸のメチルエステル、エチルエステル、ｎ−ブチルエステル、イソブチルエステル、ペンチルエステル、ヘキシルエステル、ヘプチルエステル、オクチルエステル、ノニルエステル、デシルエステル、２−エチルヘキシルエステル、又はドデシルエステルを使用することが好ましく、あるいはフマル酸又はマレイン酸のジメチル又はジ−ｎ−ブチルエステルを使用することが好ましい。当然のことながら、上記のエステルの混合物を使用することも可能である。
【００２７】
場合により使用してもよいモノマーＣとしては、３〜６個の炭素原子を有するα，β−モノエチレン性不飽和モノカルボン酸もしくはジカルボン酸及び／又はそのアミド（具体例としては、アクリル酸、メタクリル酸、マレイン酸、フマル酸、もしくはイタコン酸、又はアクリルアミドもしくはメタクリルアミド）などが挙げられる。当然のことながら、上記のモノマーＣの混合物を使用することも可能である。
【００２８】
モノマーＡ〜Ｃとは異なる、使用するモノマーＤの例としては、α，β−エチレン性不飽和化合物、例えば、ビニル芳香族モノマー（例えば、スチレン、α−メチルスチレン、ｏ−クロロスチレン、又はビニルトルエンなど）、ビニルハロゲン化物（例えば、塩化ビニル又は塩化ビニリデンなど）、ビニルアルコールから成るエステル及び１〜１８個の炭素原子を有するモノカルボン酸から成るエステル（例えば、酢酸ビニル、プロピオン酸ビニル、ｎ−酪酸ビニル、ラウリン酸ビニル、及びステアリン酸ビニルなど）、α，β−モノエチレン性もしくはジエチレン性不飽和カルボン酸のニトリル（例えば、アクリロニトリル、メタクリロニトリル、フマロニトリル、マレオニトリルなど）、並びに４〜８個の炭素原子を有する共役ジエン（例えば、１，３−ブタジエン、及びイソプレンなど）、並びにビニルスルホン酸、２−アクリルアミド−２−メチルプロパンスルホン酸、スチレンスルホン酸、及びそれらの水溶性塩、並びにＮ−ビニルピロリドン、２−ビニルピリジン、４−ビニルピリジン、２−ビニルイミダゾール、２−（Ｎ，Ｎ−ジメチルアミノ）エチルアクリレート、２−（Ｎ，Ｎ−ジメチルアミノ）エチルメタクリレート、２−（Ｎ，Ｎ−ジエチルアミノ）エチルアクリレート、２−（Ｎ，Ｎ−ジエチルアミノ）エチルメタクリレート、２−（Ｎ−ｔｅｒｔ−ブチルアミノ）エチルメタクリレート、Ｎ−（３−Ｎ’，Ｎ’−ジメチルアミノプロピル）メタクリルアミド、又は２−（１−イミダゾリン−２−オニル）エチルメタクリレートなどが挙げられる。他のモノマーＤは、少なくとも１つのエポキシ基、ヒドロキシ基、Ｎ−メチロール基、又はカルボニル基を有するか、又は少なくとも１つの非共役エチレン性不飽和二重結合を有する。この例としては、２つのビニル基を有するモノマー、２つのビニリデン基を有するモノマー、並びに２つのアルケニル基を有するモノマーが挙げられる。ここで、特に有利な化合物は、二価アルコールとα，β−モノエチレン性不飽和モノカルボン酸（中でも、アクリル酸及びメタクリル酸が好ましい）のジエステルである。２つの非共役エチレン性不飽和二重結合を有するこれらのモノマーの例としては、アルキレングリコールジアクリレート及びアルキレングリコールジメタクリレート（例えば、エチレングリコールジアクリレート、プロピレン−１，２−グリコールジアクリレート、プロピレン−１，３−グリコールジアクリレート、ブチレン−１，３−グリコールジアクリレート、ブチレン−１，４−グリコールジアクリレート、及びエチレングリコールジメタクリレート、プロピレン−１，２−グリコールジメタクリレート、プロピレン−１，３−グリコールジメタクリレート、ブチレン−１，３グリコールジメタクリレート、ブチレン−１，４−グリコールジメタクリレートなど）、並びにジビニルベンゼン；ビニルメタクリレート、ビニルアクリレート、アリルメタクリレート、アリルアクリレート、ジアリルマレエート、ジアリルフマレート、メチレンビスアクリルアミド、シクロペンタジエニルアクリレート、トリアリルシアヌレート、又はトリアリルイソシアヌレートが挙げられる。これに関して、特に重要な他の化合物は、メタクリル酸もしくはアクリル酸���Ｃ1〜Ｃ8−ヒドロキシアルキルエステルであり、その例としては、ｎ−ヒドロキシエチルアクリレート、ｎ−ヒドロキシプロピルアクリレート、又はｎ−ヒドロキシブチルアクリレート、並びにｎ−ヒドロキシエチルメタクリレート、ｎ−ヒドロキシプロピルメタクリレート、又はｎ−ヒドロキシブチルメタクリレート、並びに、グリシジルアクリレートもしくはグリシジルメタクリレート、ジアセトンアクリルアミド、及びアセチルアセトキシエチルアクリレート、並びに対応するメタクリレートなどのような化合物が挙げられる。当然のことながら、モノマーＤの混合物を使用することも可能である。
【００２９】
しかしながら、ラジカル開始水性乳化重合反応において、
モノマーＡ  １〜４９．９９質量％と、
モノマーＢ  ５０〜９８．９９質量％と、並びに
モノマーＣ  ０．０１〜１０質量％と
を使用することが好ましい。
【００３０】
使用される特定のモノマーＡは、１−ペンテン、１−ヘキセン、１−ヘプテン、１−オクテン、３−メチル−１−ヘキセン、３−メチル−１−ヘプテン、及び／又は３−メチル−１−オクテンであり、モノマーＢとして使用される特定の化合物は、ｎ−ブチルアクリレート、メチルアクリレート、２−エチルヘキシルアクリレート、メチルメタクリレート、及び／又はｔｅｒｔ−ブチルアクリレートであり、モノマーＣとして使用される特定の化合物は、アクリル酸、メタクリル酸、及び／又はイタコン酸である。
【００３１】
ラジカル開始水性乳化重合反応において特に好ましく使用される化合物は、
１−ペンテン、１−ヘキセン、及び／又は１−オクテン［モノマーＡ］５〜４０質量％、
ｎ−ブチルアクリレート、メチルアクリレート、２−エチルヘキシルアクリレート、メチルメタクリレート及び／又はｔｅｒｔ−ブチルアクリレート［モノマーＢ］５６〜９４．９質量％、並びに
アクリル酸及び／又はメタクリル酸［モノマーＣ］０．１〜４質量％である。
【００３２】
水性反応媒体中における初期充填として、少なくとも幾分かの量のモノマーＡ〜Ｄを常に使用することができ、残りの量は、ラジカル重合反応の開始後に、バッチ式にて一度に加えるか又はて複数回に分けて加えるか、あるいは一定の流量もしくは変動する流量で連続的に水性反応媒体に加えることができる。しかしながら、水性反応媒体中における初期充填として少なくとも幾分かの量のラジカル重合開始剤を用いることも可能であり、得られた水性反応媒体を重合温度まで加熱し、この温度でモノマーＡ〜Ｄをこの水性反応媒体に、バッチ式にて一度に加えるか又は複数回に分けて加えるか、あるいは一定の流量もしくは変動する流量で連続的に加えることもできる。特に有利な方法としては、モノマーＡ〜Ｄを混合物として水性反応媒体に加える。また、モノマーＡ〜Ｄを水性モノマーエマルジョンの形態で加えることが有利である。
【００３３】
本発明によれば、本発明の方法の目的のために分散剤が付随的に使用される。これらの分散剤は、水性媒体中でモノマー液滴を維持するだけでなく、分散状態で形成されたポリマー粒子を水性媒体中に維持し、かつ製造された水性ポリマー分散液を安定に保つ。使用できる分散剤としては、ラジカル水性乳化重合反応を実施するために通常使用される保護コロイドだけではなく、乳化剤も分散剤として使用できる。
【００３４】
好適な保護コロイドの例としては、ポリビニルアルコール、ポリアルキレングリコール、ポリアクリル酸及びポリメタクリル酸のアルカリ金属塩、ゼラチン誘導体、あるいは、アクリル酸、メタクリル酸、マレイン酸無水物、２−アクリルアミド−２−メチルプロパンスルホン酸、及び／又は４−スチレンスルホン酸を含むコポリマー、並びにこれらのコポリマーのアルカリ金属塩、並びにＮ−ビニルピロリドン、Ｎ−ビニルカプロラクタム、Ｎ−ビニルカルバゾール、１−ビニルイミダゾール、２−ビニルイミダゾール、２−ビニルピリジン、４−ビニルピリジン、アクリルアミド、メタクリルアミド、アミン基含有アクリレート、メタクリレート、アクリルアミド、及び／又はメタクリルアミドを含むホモポリマー及びコポリマーなどが挙げられる。Ｈｏｕｂｅｎ−Ｗｅｙｌ，Ｍｅｔｈｏｄｅｎ  ｄｅｒ  ｏｒｇａｎｉｓｃｈｅｎ  Ｃｈｅｍｉｅ（Ｍｅｔｈｏｄｓ  ｏｆ  ｏｒｇａｎｉｃ  ｃｈｅｍｉｓｔｒｙ），ｖｏｌｕｍｅ  ＸＩＶ／１，Ｍａｋｒｏｍｏｌｅｋｕｌａｒｅ  Ｓｔｏｆｆｅ（Ｍａｃｒｏｍｏｌｅｃｕｌａｒ  ｓｕｂｓｔａｎｃｅｓ），Ｇｅｏｒｇ−Ｔｈｉｅｍｅ−Ｖｅｒｌａｇ，Ｓｔｕｔｔｇａｒｔ，１９６１，ｐａｇｅｓ  ４１１〜４２０に、他の好適な保護コロイドについての詳細な説明が記載されている。
【００３５】
当然のことながら、保護コロイド及び／又は乳化剤から成る混合物を使用することも可能である。使用される分散剤は、保護コロイドとは異なり、その相対分子量が通常１，０００未満である乳化剤を排他的に含むことが多い。それらは、アニオン性、カチオン性、又は非イオン性のいずれであってもよい。界面活性剤の混合物が使用される場合、個々の成分は、当然、互いに相溶性でなければならず、疑わしい場合はこれを確認するためにいくつかの予備実験を用いることができる。一般的に、アニオン性乳化剤同士は相溶性であり、また非イオン性乳化剤とも相溶性である。また、カチオン性乳化剤についても同様であるが、アニオン性乳化剤とカチオン性乳化剤は互いにほとんど相溶性を有さない。Ｈｏｕｂｅｎ−Ｗｅｙｌ，Ｍｅｔｈｏｄｅｎ  ｄｅｒ  ｏｒｇａｎｉｓｃｈｅｎ  Ｃｈｅｍｉｅ（Ｍｅｔｈｏｄｓ  ｏｆ  ｏｒｇａｎｉｃ  ｃｈｅｍｉｓｔｒｙ），ｖｏｌｕｍｅ  ＸＩＶ／１，Ｍａｋｒｏｍｏｌｅｋｕｌａｒｅ  Ｓｔｏｆｆｅ（Ｍａｃｒｏｍｏｌｅｃｕｌａｒ  ｓｕｂｓｔａｎｃｅｓ），Ｇｅｏｒｇ−Ｔｈｉｅｍｅ−Ｖｅｒｌａｇ，Ｓｔｕｔｔｇａｒｔ，１９６１，ｐａｇｅｓ  １９２  ｔｏ  ２０８に、好適な乳化剤の概要について記載されている。
【００３６】
しかしながら、本発明によれば、特に、乳化剤が分散剤として使用される。
【００３７】
頻繁に使用される非イオン性乳化剤の例としては、エトキシ化モノアルキルフェノール、ジアルキルフェノール、及びトリアルキルフェノール（ＥＯ価：３〜５０、アルキル基：Ｃ4〜Ｃ12）、並びにエトキシ化脂肪アルコール（ＥＯ価：３〜８０、アルキル基：Ｃ8〜Ｃ36）が挙げられる。これらの例としては、ＢＡＳＦ  ＡＧのＬｕｔｅｎｓｏｌ（登録商標）  Ａグレード（Ｃ12〜Ｃ14脂肪アルコールエトキシレート、ＥＯ価：３〜８）、Ｌｕｔｅｎｓｏｌ（登録商標）  ＡＯグレード（Ｃ13〜Ｃ15オキソアルコールエトキシレート、ＥＯ価：３〜３０）、Ｌｕｔｅｎｓｏｌ（登録商標）  ＡＴグレード（Ｃ16〜Ｃ18脂肪アルコールエトキシレート、ＥＯ価：１１〜８０）、Ｌｕｔｅｎｓｏｌ（登録商標）  ＯＮグレード（Ｃ10オキソアルコールエトキシレート、ＥＯ価：３〜１１）、及びＬｕｔｅｎｓｏｌ（登録商標）  ＴＯグレード（Ｃ13オキソアルコールエトキシレート、ＥＯ価：３〜２０）などが挙げられる。
【００３８】
一般的なアニオン性乳化剤の例としては、アルキル硫酸（アルキル基：Ｃ8〜Ｃ12）及びエトキシ化アルカノールの硫化半エステル（ＥＯ価：４〜３０、アルキル基：Ｃ12〜Ｃ18）のアルカリ金属塩及びアンモニウム塩、並びにエトキシ化アルキルフェノール（ＥＯ価：３〜５０、アルキル基：Ｃ4〜Ｃ12）、アルキルスルホン酸（アルキル基：Ｃ12〜Ｃ18）、及びアルキルアリールスルホン酸（アルキル基：Ｃ9〜Ｃ18）のアルカリ金属塩及びアンモニウム塩が挙げられる。
【００３９】
好適であることが判明している他のアニオン性乳化剤は、式（Ｉ）：
【化１】
0005431168.tif 000002
［式中、Ｒ1及びＲ2は、Ｈ又はＣ4〜Ｃ24−アルキルであるが、ただし同時に水素ではなく、Ｍ1及びＭ2はアルカリ金属イオン及び／又はアンモニウムイオンであってよい］
で表される化合物である。一般式（Ｉ）において、Ｒ1及びＲ2は、好ましくは、６〜１８個、特に、６個、１２個、もしくは１６個の炭素原子を有する直鎖状もしくは分岐鎖状のアルキル基であるか、又は水素であるが、ただしＲ1及びＲ2は同時にＨではない。Ｍ1及びＭ2は、好ましくはナトリウム、カリウム、又はアンモニウムであり、特に好ましくはナトリウムである。特に有利な化合物（Ｉ）は、Ｍ1及びＭ1がナトリウムであり、かつＲ1が１２個の炭素原子を有する分岐鎖状アルキル基であり、かつＲ2がＨ又はＲ1である化合物である。モノアルキル化生成物の含有量が５０〜９０質量％の工業用混合物（例えば、Ｄｏｗｆａｘ（登録商標）  ２Ａ１（Ｄｏｗ  Ｃｈｅｍｉｃａｌ  Ｃｏｍｐａｎｙの商標））が頻繁に使用される。化合物（Ｉ）は、例えば、米国特許第４２６９７４９号により公知であり、市販されている。
【００４０】
好適なカチオン性乳化剤は、一般的に、Ｃ6〜Ｃ18−アルキル基含有、Ｃ6〜Ｃ18−アラルキル基含有、もしくはヘテロ複素環基含有の、第一級、第二級、第三級、もしくは第四級アンモニウム塩、アルカノールアンモニウム塩、ピリジニウム塩、イミダゾリニウム塩、オキサゾリニウム塩、モルホリニウム塩、チアゾリニウム塩、又は酸化アミンの塩、あるいはキノリニウム塩、イソキノリニウム塩、トロピリウム塩、スルホニウム塩、又はホスホニウム塩である。これらの例としては、酢酸ドデシルアンモニウム及び対応する硫酸塩、様々な２−（Ｎ，Ｎ，Ｎ−トリメチルアンモニウム）エチルパラフィネート、Ｎ−セチルピリジニウムスルフェート、Ｎ−ラウリルピリジニウムスルフェートの硫酸塩又は酢酸塩、並びにＮ−セチル−Ｎ，Ｎ，Ｎ−トリメチルアンモニウムスルフェート、Ｎ−ドデシル−Ｎ，Ｎ，Ｎ−トリメチルアンモニウムスルフェート、ｎ−オクチル−Ｎ，Ｎ，Ｎ−トリメチルアンモニウムスルフェート、Ｎ，Ｎ−ジステアリル−Ｎ，Ｎ−ジメチルアンモニウムスルフェート、並びにジェミニ界面活性剤のＮ，Ｎ’−（ラウリルジメチル）エチレンジアミンジスルフェート、エトキシ化獣脂脂肪アルキル−Ｎ−メチルアンモニウムスルフェート、及びエトキシ化オレイルアミン（例えば、約１２酸化エチレンユニットの、ＢＡＳＦ  ＡＧのＵｎｉｐｅｒｏｌ（登録商標）  ＡＣ）などが挙げられる。他の多数の例は、Ｈ．Ｓｔａｃｈｅ，Ｔｅｎｓｉｄ−Ｔａｓｃｈｅｎｂｕｃｈ，Ｃａｒｌ−Ｈａｎｓｅｒ−Ｖｅｒｌａｇ，Ｍｕｎｉｃｈ，Ｖｉｅｎｎａ，１９８１、及びＭｃＣｕｔｃｈｅｏｎ’ｓ，Ｅｍｕｌｓｉｆｉｅｒｓ  ＆  Ｄｅｔｅｒｇｅｎｔｓ，ＭＣ  Ｐｕｂｌｉｓｈｉｎｇ  Ｃｏｍｐａｎｙ，Ｇｌｅｎ  Ｒｏｃｋ，１９８９に記載されている。有利には、対アニオン性基は最小の求核性を有し、その例としては、ペルクロラート、スルフェート、ホスフェート、ニトレート、及びカルボキシレート（例えば、アセテート、トリフルオロアセテート、トリクロロアセテート、プロピオネート、オキサレート、シトレート、ベンゾエート）など）、並びに有機スルホン酸（例えば、メチルスルホネート、トリフルオロメチルスルホネート、及びパラ−トルエンスルホネートなど）の共役アニオン、並びにテトラフルオロボレート、テトラフェニルボレート、テトラキス（ペンタフルオロフェニル）ボレート、テトラキス［ビス（３，５−トリフルオロメチル）フェニル］ボレート、ヘキサフルオロホスフェート、ヘキサフルオロアルセナート、又はヘキサフルオロアンチモネートなどが挙げられる。
【００４１】
分散剤として好ましく使用される乳化剤の総使用量は、モノマーの総量に対して、各場合、有利には≧０．００５質量％かつ≦１０質量％であり、好ましくは≧０．０１質量％かつ≦５質量％であり、特に≧０．１質量％かつ≦３質量％である。
【００４２】
乳化剤に加えて、あるいは乳化剤の代わりに、好ましくは、分散剤として使用される保護コロイドの総使用量は、モノマーの総量に対して、各場合、≧０．１質量％かつ≦１０質量％であり、頻繁には≧０．２質量％かつ≦７質量％であることが多い。
【００４３】
しかしながら、アニオン性及び／又は非イオン性乳化剤、特に好ましくはアニオン性乳化剤を分散剤として使用することが好ましい。
【００４４】
ラジカル開始水性乳化重合は、ラジカル重合開始剤（ラジカル開始剤）によって開始される。原則として、これらは、過酸化物又はアゾ化合物のどちらであってもよい。当然、レドックス開始剤系を使用することもできる。原則として使用できる過酸化物は、過酸化水素又はペルオキソ二硫酸塩などの無機過酸化物（例えば、ペルオキソ二硫酸のモノアルカリもしくはジアルカリ金属塩又はアンモニウム塩などであり、例えば、そのモノナトリウム塩及びジナトリウム塩、カリウム塩、又はアンモニウム塩などである）、あるいはアルキルヒドロペルオキシドなどの有機過酸化物（例えば、ｔｅｒｔ−ブチル、ｐ−メチル、又はクミルヒドロペルオキシドなど）であり、並びにジアルキルもしくはジアリールペルオキシド（例えば、ジ−ｔｅｒｔブチル、又はジクミルペルオキシドなど）である。使用されるアゾ化合物は、基本的に、例えば２，２’−アゾビス（イソブチロニトリル）、２，２’−アゾビス（２，４−ジメチルバレロニトリル）、及び２，２’−アゾビス（アミジノプロピル）ジヒドロクロリド（ＡＩＢＡ、Ｗａｋｏ  ＣｈｅｍｉｃａｌｓのＶ−５０に相当する）を含む。レドックス開始剤系に使用する酸化剤は、基本的に上記過酸化物である。使用する相当する還元剤は、低酸化状態の硫黄化合物、例えば、亜硫酸アルカリ金属塩（例えば、亜硫酸カリウム及び／又は亜硫酸ナトリウムなど）、亜硫酸水素アルカリ金属塩（例えば、亜硫酸水素カリウム及び／又は亜硫酸水素ナトリウムなど）、メタ重亜硫酸アルカリ金属塩（例えば、メタ重亜硫酸カリウム及び／又はメタ重亜硫酸ナトリウムなど）、ホルムアルデヒド−スルホキシル酸塩（例えば、ホルムアルデヒド−スルホキシル酸カリウム及び／又はホルムアルデヒド−スルホキシル酸ナトリウムなど）、アルカリ金属塩（特に脂肪族スルフィン酸のカリウム塩及び／又はナトリウム）、並びに硫化水素アルカリ金属塩（例えば、硫化水素カリウム及び／又は硫化水素ナトリウムなど）、多価金属の塩（例えば、硫酸第一鉄、硫酸第一鉄アンモニウム、リン酸鉄）、エンジオール（例えば、ジヒドロキシマレイン酸、ベンゾイン、及び／又はアスコルビン酸など）、並びに還元サッカライド（例えば、ソルボース、グルコース、フルクトース、及び／又はジヒドロキシアセトンなど）を含むことができる。使用するラジカル開始剤量は、モノマーの総量に対して、一般的に０．０１〜５質量％、好ましくは０．１〜３質量％、特に好ましくは０．２〜１．５質量％である。
【００４５】
本発明によれば、ラジカル開始剤全量を、水性反応媒体中における初期充填として使用してもよい。しかしながら、場合により、ラジカル開始剤の一部だけを水性反応媒体中における初期充填として使用し、次いで、本発明のラジカル乳化重合中に、全量又は残量を、消費に応じて連続的に又はバッチ式にて加えることも可能である。
【００４６】
本発明のラジカル水性乳化重合の反応温度として、０〜１７０℃の全範囲を採用することができる。ここで、採用される温度は、一般的に、５０〜１２０℃、頻繁には６０〜１１０℃、多くの場合７０〜１００℃である。本発明のラジカル乳化重合は、１ｂａｒ（絶対圧力）より低い圧力又は同じ圧力又はより高い圧力で実施することができ、したがって、重合温度は１００℃を超えてもよく、最高１７０℃であってもよい。揮発性モノマー（例えば、２−メチル−１−ブテン、３−メチル−１−ブテン、２−メチル−２−ブテン、ブタジエン、又は塩化ビニルなど）の重合には、超高圧を用いることが好ましい。ここで、圧力は、１．２、１．５、２、５、１０、１５ｂａｒ又はさらに高い値が想定できる。乳化重合が減圧で実施される場合、圧力設定は、９５０ｍｂａｒ、頻繁には９００ｍｂａｒ、多くの場合は８５０ｍｂａｒ（絶対圧力）である。本発明のラジカル水性乳化重合は、不活性ガス下（例えば、窒素又はアルゴンなど）の１気圧（１．０１ｂａｒの絶対圧力）において有利に実施される。
【００４７】
原則として、水性反応媒体は、副次的な量の水溶性有機溶媒（例えば、メタノール、エタノール、イソプロパノール、ブタノール、ペンタノール、又はアセトンなど）を含んでいてもよい。しかしながら、本発明の方法は、そのような溶媒の非存在下で実施されることが好ましい。
【００４８】
重合により得られるポリマーの分子量を減少又は制御するために、上記の成分と共にラジカル連鎖移動化合物を使用することが可能であり、ここで使用される化合物は、基本的に、脂肪族及び／又は芳香脂肪族ハロゲン化合物（例えば、ｎ−ブチルクロリド、ｎ−ブチルブロミド、ｎ−ブチルヨージド、メチレンクロリド、エチレンジクロリド、クロロホルム、ブロモホルム、ブロモトリクロロメタン、ジブロモジクロロメタン、四塩化炭素、四臭化炭素、ベンジルクロリド、臭化ベンジルなど）、第一級、第二級、又は第三級脂肪族チオールなどの有機チオ化合物（例えば、エタンチオール、ｎ−プロパンチオール、２−プロパンチオール、ｎ−ブタンチオール、２−ブタンチオール、２−メチル−２−プロパンチオール、ｎ−ペンタンチオール、２−ペンタンチオール、３−ペンタンチオール、２−メチル−２−ブタンチオール、３−メチル−２−ブタンチオール、ｎ−ヘキサンチオール、２−ヘキサンチオール、３−ヘキサンチオール、２−メチル−２−ペンタンチオール、３−メチル−２−ペンタンチオール、４−メチル−２−ペンタンチオール、２−メチル−３−ペンタンチオール、３−メチル−３−ペンタンチオール、２−エチルブタンチオール、２−エチル−２−ブタンチオール、ｎ−ヘプタンチオール及びその異性化合物、ｎ−オクタンチオール及びその異性化合物、ｎ−ノナンチオール及びその異性化合物、ｎ−デカンチオール及びその異性化合物、ｎ−ウンデカンチオール及びその異性化合物、ｎ−ドデカンチオール及びその異性化合物、ｎ−トリデカンチオール及びその異性化合物など）、置換チオール（例えば、２−ヒドロキシエタンチオール）、芳香族チオール（例えば、ベンゼンチオール、オルト、メタ−、又はパラ−メチルベンゼンチオールなど）、並びにＰｏｌｙｍｅｒ  Ｈａｎｄｂｏｏｋ  ３rd  ｅｄｉｔｉｏｎ，１９８９，Ｊ．Ｂｒａｎｄｒｕｐ  ａｎｄ  Ｅ．Ｈ．Ｉｍｍｅｒｇｕｔ，Ｊｏｈｎ  Ｗｉｌｅｙ＆Ｓｏｎｓ，Ｓｅｃｔｉｏｎ  ＩＩ，ｐａｇｅｓ  １３３−１４１に記載の全ての他の硫黄化合物、並びに脂肪族及び／又は芳香族アルデヒド（例えば、アセトアルデヒド、プロピオンアルデヒド、及び／又はベンズアルデヒド）、不飽和脂肪酸（例えば、オレイン酸など）、非共役二重結合を有するジエン（例えば、ジビニルメタン又はビニルシクロヘキサンなど）、又は容易に引き抜き可能な水素原子を有する炭化水素（例えば、トルエンなど）である。しかしながら、互いを阻害しない上記ラジカル連鎖移動化合物の混合物の使用も可能である。
【００４９】
場合により使用されるラジカル連鎖移動化合物の全量は、モノマーの総量に対して、一般的には≦５質量％、多くの場合は≦３質量％、頻繁には≦１質量％である。
【００５０】
場合により使用されるラジカル連鎖移動化合物の一部又は全量を、ラジカル重合の開始前に反応媒体に加えることは有利である。さらに有利には、ラジカル連鎖移動化合物の一部又は全量を、重合中に、モノマーＡ〜Ｄと共に水性反応媒体に加えるこができる。
【００５１】
本発明の方法で得られるポリマーは、原則として、−７０〜＋１５０℃、多くの場合に−３０〜＋１００℃、頻繁には−２０〜＋５０℃の範囲のガラス転移温度を有する。モノマーＡ〜Ｄは、頻繁には、Ｔg値が≦＋１０℃、≦０℃、≦−１０℃、≦−２０℃、≦−３０℃、≦−４０℃、又は≦−５０℃であるようなポリマーが形成されるように選択される。しかしながら、ガラス遷移温度が−７０〜＋１０℃、−６０〜−１０℃、又は−５０〜−２０℃であるポリマーの製造も可能である。ここで、ガラス遷移温度は、ＡＳＴＭ  Ｄ３４１８−８２に従って、示差走査熱量計（ＤＳＣ）により測定された融点である（Ｕｌｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，ｐａｇｅ  １６９，Ｖｅｒｌａｇ  Ｃｈｅｍｉｅ，Ｗｅｉｎｈｅｉｍ，１９９２、及びＺｏｓｅｌ  ｉｎ  Ｆａｒｂｅ  ｕｎｄ  Ｌａｃｋ，８２，ｐａｇｅｓ  １２５−１３４，１９７６参照）。
【００５２】
Ｆｏｘ（Ｔ．Ｇ．Ｆｏｘ，Ｂｕｌｌ．Ａｍ．Ｐｈｙｓ．Ｓｏｃ．１９５６［Ｓｅｒ．  ＩＩ］１，ｐａｇｅ  １２３、及びＵｌｌｍａｎｎ’ｓ  Ｅｎｃｙｃｌｏｐａｅｄｉｅ  ｄｅｒ  ｔｅｃｈｎｉｓｃｈｅｎ  Ｃｈｅｍｉｅ（Ｕｌｌｍａｎｎ’ｓ  Ｅｎｃｙｃｌｏｐｅｄｉａ  ｏｆ  ｉｎｄｕｓｔｒｉａｌ  Ｃｈｅｍｉｓｔｒｙ），ｖｏｌ．１９，ｐａｇｅ  １８，４ｔｈ  ｅｄｉｔｉｏｎ，Ｖｅｒｌａｇ  Ｃｈｅｍｉｅ，Ｗｅｉｎｈｅｉｍ，１９８０）によれば、せいぜい弱く架橋されているコポリマーのガラス転移温度の良好な近似は、
１／Ｔg＝Ｘ1／Ｔg1＋Ｘ2／Ｔg2＋…  Ｘn／Ｔgn
［式中、Ｘ1、Ｘ2、…Ｘnは、モノマー１、２、…ｎの質量分率であり、Ｔg1、Ｔg2、…Ｔgnは、各場合、モノマー１、２、…ｎの１つのみで構成される各ポリマーのガラス転移温度（ケルビン温度）である］によって得られる。ほとんどのエチレン性不飽和モノマーのこれらのホモポリマーのガラス遷移温度は、既知であり（又は、それ自体公知の方法で実験的に容易に決定できる）、一例としてＪ．Ｂｒａｎｄｒｕｐ，Ｅ．Ｈ．Ｉｍｍｅｒｇｕｔ，Ｐｏｌｙｍｅｒ  Ｈａｎｄｂｏｏｋ  １st  Ｅｄ．Ｊ．Ｗｉｌｅｙ，Ｎｅｗ  Ｙｏｒｋ，１９６６、２nd  Ｅｄ．Ｊ．Ｗｉｌｅｙ，Ｎｅｗ  Ｙｏｒｋ，１９７５、及び３rd  Ｅｄ．Ｊ．Ｗｉｌｅｙ，Ｎｅｗ  Ｙｏｒｋ，１９８９、並びにＵｉｌｍａｎｎ’ｓ  Ｅｎｃｙｃｌｏｐｅｄｉａ  ｏｆ  Ｉｎｄｕｓｔｒｉａｌ  Ｃｈｅｍｉｓｔｒｙ，ｐａｇｅ  １６９，Ｖｅｒｌａｇ  Ｃｈｅｍｉｅ，Ｗｅｉｎｈｅｉｍ，１９９２に記載されている。
【００５３】
また、場合によりポリマー種の存在下、例えば、各場合、モノマーの総量に対して、０．０１〜３質量％、頻繁には０．０２〜２質量％、多くの場合には０．０４〜１．５質量％のポリマー種の存在下で、ラジカル開始水性乳化重合を実施することも可能である。
【００５４】
特に、水性ラジカル乳化重合によって製造されるポリマー粒子のサイズを制御しなければならない場合に、ポリマー種を使用する（これに関して、例えば、米国特許第２，５２０，９５９号及び同第３，３９７，１６５号参照）。
【００５５】
使用される特定のポリマー種は、狭い粒径分布及び質量平均直径ＤW（≦１００ｎｍ、頻繁には≧５ｎｍ〜≦５０ｎｍ、多くの場合は≧１５ｎｍ〜≦３５ｎｍ）のポリマー種粒子を有する。質量平均粒径の測定方法は、当業者に周知であり、例えば超遠心分析方法が用いられる。本明細書において、質量平均粒径は、超遠心分析方法によって決定した質量平均ＤW50値を意味する（これに関して、Ｓ．Ｅ．Ｈａｒｄｉｎｇ  ｅｔ  ａｌ．，Ａｎａｌｙｔｉｃａｌ  Ｕｌｔｒａｃｅｎｔｒｉｆｕｇａｔｉｏｎ  ｉｎ  Ｂｉｏｃｈｅｍｉｓｔｒｙ  ａｎｄ  Ｐｏｌｙｍｅｒ  Ｓｃｉｅｎｃｅ，Ｒｏｙａｌ  Ｓｏｃｉｅｔｙ  ｏｆ  Ｃｈｅｍｉｓｔｒｙ，Ｃａｍｂｒｉｄｇｅ，Ｇｒｅａｔ  Ｂｒｉｔａｉｎ  １９９２，Ｃｈａｐｔｅｒ１０，Ａｎａｌｙｓｉｓ  ｏｆ  Ｐｏｌｙｍｅｒ  Ｄｉｓｐｅｒｓｉｏｎｓ  ｗｉｔｈ  ａｎ  Ｅｉｇｈｔ−Ｃｅｌｌ−ＡＵＣ−Ｍｕｌｔｉｐｌｅｘｅｒ：Ｈｉｇｈ  Ｒｅｓｏｌｕｔｉｏｎ  Ｐａｒｔｉｃｌｅ  Ｓｉｚｅ  Ｄｉｓｔｒｉｂｕｔｉｏｎ  ａｎｄ  Ｄｅｎｓｉｔｙ  Ｇｒａｄｉｅｎｔ  Ｔｅｃｈｎｉｑｕｅｓ，Ｗ．  Ｍａｅｃｈｔｌｅ，ｐａｇｅｓ  １４７−１７５参照）。
【００５６】
本明細書の目的において、狭い粒子径分布とは、超遠心分析方法で測定された質量平均粒子径ＤW50の数平均粒子径ＤN50に対する比［ＤW50／ＤN50］が、≦２．０、好ましくは≦１．５、特に好ましくは≦１．２又は≦１．１であることを意味する。
【００５７】
ポリマー種の使用形態は、通常、水性ポリマー分散液である。この場合、上記定量的データは、水性ポリマー種分散液のポリマー固形分に基づいている。すなわち、それらは、モノマーの総量に対するポリマー種固体の質量部として記載されている。
【００５８】
ポリマー種を使用する場合、異種ポリマー種を使用することが有利である。反応容器中における実際の乳化重合の開始より前に製造され、モノマー成分がその後のラジカル開始水性乳化重合によって製造されるポリマーと同じであるｉｎ−ｓｉｔｕのポリマー種として公知のものとは異なり、異種のポリマー種は、モノマー成分がラジカル開始水性乳化重合によって製造されるポリマーとは異なる、別の反応工程で製造されるポリマー種である。このことは、異種のポリマー種の製造及び水性ポリマー分散剤の製造において、異なるモノマー、又は異なる成分とのモノマー混合物が使用されていることを単に意味する。異種のポリマー種の製造は、当業者に周知であり、通常、反応容器の初期充填として、比較的少量のモノマー及び比較的多量の乳化剤を使用し、反応温度で十分量の重合開始剤を加えることによって進行する。
【００５９】
本発明によれば、ガラス遷移温度が≧５０℃、頻繁には≧６０℃又は≧７０℃、多くの場合には≧８０℃又は≧９０℃である異種のポリマー種の使用が好ましい。特に好ましいのは、ポリスチレンポリマー種又はポリメタクリル酸メチルポリマー種である。
【００６０】
モノマーＡ〜Ｄの添加が始まる前の初期充填として、異種のポリマー種の全量を反応容器中で使用できる。しかしながら、モノマーＡ〜Ｄの添加が始まる前の初期充填として、異種のポリマー種の一部のみを反応容器中で使用し、重合中に残りの量を加えることも可能である。しかしながら、必要であれば、重合中にポリマー種の全量を加えることも可能である。異種のポリマー種の全量を、モノマーＡ〜Ｄの添加が始まる前に、反応容器中で初期充填として使用することが好ましい。
【００６１】
本発明に従って得られる水性ポリマー分散剤の通常のポリマー固形分含有量は、各場合、水性ポリマー分散液に対して、通常は≧１０質量％かつ≦８０質量％であり、頻繁には≧２０質量％かつ≦７０質量％であり、多くの場合には≧２５質量％かつ６０質量％である。準弾性光散乱法（ＩＳＯ標準１３  ３２１）によって測定された数平均粒子径（累積率ｚ平均）は、一般的に、１〜２，０００ｎｍ、頻繁には２０〜１，０００ｎｍ、多くの場合は１００〜７００ｎｍ又は１００〜４００ｎｍである。
【００６２】
得られた水性ポリマー分散液に関して、未反応のモノマー及び他の低沸点化合物の残量を減らすために、当業者に同様に周知の化学的及び／又は物理的方法が頻繁に用いられる（一例として、欧州特許出願公開第７７１３２８（Ａ）号、独国特許出願公開第１９６２４２９９（Ａ）号、同第１９６２１０２７（Ａ）号、同第１９７４１１８４（Ａ）号、同第１９７４１１８７（Ａ）号、同第１９８０５１２２（Ａ）号、同第１９８２８１８３（Ａ）号、同第１９８３９１９９（Ａ）号、同第１９８４０５８６（Ａ）号、及び同第１９８４７１１５（Ａ）号参照）。
【００６３】
しかしながら、Ａ）の合成中に溶媒を用いずに成分Ｂを混合することも可能であり、これは、溶媒を除去して固体を混入することを意味する。
【００６４】
本発明の成形組成物は、成分Ｃ）として、成形組成物の総質量に対して０〜４０質量％、好ましくは１〜３０質量％、特に１〜１５質量％のコポリマー又は２種以上の異なるコポリマーから成る混合物を含み、これらはビニル芳香族モノマーを含む。スチレンを基礎とするコポリマー、又は非置換スチレン及び非置換ニトリルを基礎とするコポリマーが好ましい。
【００６５】
特に好ましい本発明の成形組成物は、成形組成物の総質量に対して２〜５０質量％の比率の成分Ｃを含む。
【００６６】
コポリマーは、ランダムコポリマーだけではなく、ブロックコポリマーも使用することができる。好適なコポリマーの例としては、ポリスチレン−コ−アクリロニトリル、又はスチレン、アクリロニトリル、及びＮ−フェニルマレイミドを基礎とするターポリマー、あるいは又はオキサゾリン基を有するコポリマーが挙げられる。
【００６７】
コポリマーＣは、特に好ましくは、
Ｃ１）６０〜９５質量％、好ましくは６５〜８５質量％のスチレン又は一般式Ｉの置換スチレン、あるいはこれらの混合物、及び
Ｃ２）５〜４０質量％、好ましくは１５〜３５質量％の少なくとも１種の不飽和ニトリル、好ましくはアクリロニトリルもしくはメタクリロニトリル、あるいはこれらの混合物からなる。
【００６８】
コポリマーＣは、樹脂状であり、熱可塑性であり、かつゴム非含有である。特に好ましいコポリマーＣは、スチレンとアクリロニトリルで構成されるもの、α−メチルスチレンとアクリロニトリルで構成されるもの、あるいはスチレン、α−メチルスチレン、及びアクリロニトリルで構成されるものである。
【００６９】
これらのコポリマーは、成分Ｂの製造のためのグラフト重合中、特に多量のモノマーが少量のゴムにグラフトされる場合に、副産物として頻繁に生成される。
【００７０】
コポリマーＣは、それ自体公知であり、ラジカル重合（特に、乳化重合、懸濁重合、溶液重合、又は塊状重合）により製造することができる。これらの粘度値は、４０〜１６０ｍｌ／ｇ、好ましくは６０〜１１０ｍｌ／ｇ（２３℃で、０．５質量％濃度ジメチルホルムアミド溶液中で測定）であり、これは４０，０００〜２，０００，０００の平均分子量（質量平均）Ｍｗに相当する。
【００７１】
１つの好ましい実施形態において、コポリマーＣは、ビニル芳香族化合物（ｃ１）を基礎とし、ユニット（ｃ２）として、ジカルボン酸無水物（ｃ２１）、又はジカルボキシミド（ｃ２２）、あるいはｃ２１）及びｃ２２）から成る混合物、並びにポリアミドの末端基と反応する基を有さないか又は非常にゆっくりとだけ反応する基を有する他のモノマー由来のユニット（ｃ３）を含む。
【００７２】
この実施形態によれば、ユニットｃ１）は、好ましくは５０〜８５質量％であり、特に６０〜８０質量％である。コポリマーＣ）は、特に好ましくは、芳香族ビニル化合物由来のユニット６５〜７８質量％を含む。質量％のデータは、通常、Ｃ１）〜ｃ３）の総質量に対する割合である。
【００７３】
α，β−不飽和ジカルボン酸無水物由来のユニットｃ２１）の比率は、好ましくは０．３〜２５質量％である。実質的に０．３質量％未満のユニットｃ２１）を有するコポリマーＣ）（例えば、ユニット０．１質量％未満を有するもの）は、一般的に、十分な反応性を有さない。また、実質的に２５質量％を超えて有するものは、架橋活性が高すぎるため、ほとんど処理できない。コポリマーＣ）は、好ましくは、０．５〜１５質量％、特に０．７〜１０質量％、非常に特に好ましくは０．８〜５質量％のｃ２１）（例えば１〜３質量％のｃ２１））を含む。ここで、質量％のデータは、各場合、ユニットｃ１）〜ｃ３）の総質量に対する割合である。
【００７４】
ユニットｃ２１）の代わりに、あるいは、好ましくはそれらに加えて、コポリマーＣ）は、α，β−不飽和ジカルボイミド、特に環式ジカルボイミド由来のユニットｃ２２）を含んでもよい。これらは一般的に、コポリマーＣ）中に０〜４９．７質量％含まれる。好ましいコポリマーＣ）は、０〜３９．５質量％、特に０〜３４．２質量％のｃ２２）を含む（質量％のデータは、各場合、ユニットｃ１）〜ｃ３）の総質量に対する割合である）。
【００７５】
コポリマーがｃ２２）を含まない場合、コポリマーＣ）は、さらにユニットｃ１）〜ｃ３）の総質量に対して１４．７〜４０質量％、好ましくは１９．５〜３５質量％、特に２１．３〜３３質量％の、ラジカル重合可能な他の化合物由来のユニットｃ３）を含む。
【００７６】
使用してもよい特定の芳香族ビニル化合物ｃ１）は、スチレンとスチレン誘導体である。好適なスチレン誘導体中としては、α−メチルスチレン及び芳香族環上で置換されたスチレン誘導体（例えば、ビニルトルエン、ｔｅｒｔ−ブチルスチレン、又はクロロスチレンなど）が挙げられる。当然、異なる芳香族ビニル化合物の混合物を使用することも可能である。スチレンの使用が非常に特に好ましい。
【００７７】
好ましいα，β−不飽和ジカルボン酸無水物のｃ２１）としては、環式化合物、特に２〜２０個の炭素原子を有する化合物が挙げられる。二重結合は、環外又は環内のいずれであってもよい。これらの化合物の中で特に好ましいのは、無水マレイン酸、メチルマレイン酸無水物、又はイタコン酸無水物である。また、様々なジカルボン酸無水物の混合物を使用することもできる。無水マレイン酸単独の使用が特に好ましい。
【００７８】
α，β−不飽和ジカルボン酸イミドｃ２２）は、一般的に、前記ジカルボン酸無水物に対応している。窒素上の置換基は、一般的に、Ｃ1〜Ｃ20−アルキル基、Ｃ4〜Ｃ20−シクロアルキル基、Ｃ1〜Ｃ10−アルキル−Ｃ6〜Ｃ18アリール基、又はＣ6〜Ｃ18−アリール基である。
【００７９】
このアルキル基は、直鎖状又は分岐鎖状のいずれであってもよく、かつ１個以上の酸素原子が鎖の途中に存在していてもよいが、酸素原子は窒素原子又は他の酸素原子に直接は結合していない。これらのアルキル基としては、メチル、エチル、ｎ−プロピル、イソプロピル、ｎ−ブチル、イソブチル、ｔｅｒｔ−ブチル、ｎ−ヘキシル、ｎ−デシル、及びｎ−ドデシルが挙げられる。シクロアルキル基は、非置換又は置換のいずれであってもよい。好適な置換基の例としては、メチル又はエチルなどのアルキル基が挙げられる。シクロアルキル基の例としては、シクロブチル、シクロペンチル、シクロヘキシル，及びｐ−メチルシクロヘキシルが挙げられる。アルキルアリール基のアルキル基は、直鎖状又は分岐鎖状のいずれであってもよく、このアルキルアリール基が置換基を有していてもよい。これらの置換基の例としては、アルキル基（例えば、メチル又はエチルなど）、あるいはハロゲン原子（例えば、塩素原子又は臭素原子など）が挙げられる。使用してもよいアルキルアリール基の例としては、ベンジル、エチルフェニル、又はｐークロロベンジルが挙げられる。また、アリール基は、置換又は非置換であってもよく、好適な置換基の例としては、アルキル基（例えば、メチル又はエチルなど）、又はハロゲン原子（例えば、塩素原子又は臭素原子など）が挙げられる。好ましいアリールは、フェニル及びナフチルが挙げられる。非常に特に好ましい基は、シクロヘキシル又はフェニルである。
【００８０】
ユニットｃ３）の一例としては、本明細書では、アクリル酸、及びアクリル酸誘導体（例えば、メタクリル酸など）、アルキルアクリレート（例えば、エチルアクリレート、メチルメタクリレート、エチルメタクリレート、又はシクロヘキシルメタクリレートなど）、又は不飽和ニトリル（例えば、アクリロニトリル、メタクリロニトリルなど）が挙げられる。これらのモノマーの混合物も同様に使用することができる。特に、アクリロニトリル単独の使用が非常に好ましい。
【００８１】
本実施形態の好ましいコポリマーＣ）の一例として、以下の組成：
ｃ１）５０〜８５質量％、好ましくは６０〜８１質量％のスチレン、
ｃ２）０．５〜１０質量％、好ましくは１〜５質量％の無水マレイン酸、及び
ｃ３）１４．５〜４０質量％、好ましくは１８〜３５質量％のアクリロニトリル
（ここで、ｃ１）〜ｃ３）の割合の合計は１００質量％である）
を含むコポリマーを有するものが挙げられる。
【００８２】
本実施形態のコポリマーＣ）は、好ましくは、ランダム分布によりユニットｃ１）〜ｃ３）を含む。一般的に、コポリマーＣ）のモル質量Ｍｗ（質量平均）は、３０，０００〜５００，０００ｇ／ｍｏｌ、好ましくは５０，０００〜２５０，０００ｇ／ｍｏｌ、特に７０，０００〜２００，０００ｇ／ｍｏｌである（溶離液としてテトラヒドロフラン（ＴＨＦ）、較正物質としてポリスチレンを使用したＧＰＣにより測定）。
【００８３】
本実施形態のコポリマーＣ）は、一例として、対応するモノマーのラジカル重合により製造してもよい。この反応は、懸濁液中又は乳濁液中のいずれか、あるいは溶液中又は固相中で実施してもよく、後者が好ましい。ラジカル反応は、一般的に、通常の方法（例えば、光など）を用いて開始してもよく、ラジカル開始剤（例えば、過酸化ベンゾイルなどの過酸化物）を用いる方法が好ましい。また、熱開始重合も可能である。
【００８４】
本実施形態のコポリマーＣ）を製造する別の方法は、最初に成分ｃ１）、ｃ２１）、及び場合によりｃ３）をラジカル反応により互いに反応させ、次いで、反応生成物中に存在する無水物基の一部を、適切な第一級アミン又はアンモニアを用いてイミド基に変換してユニットｃ２２）を生成する方法である。この反応は、一般的に、触媒としての第三級アミンの存在下で８０〜３５０℃の温度で実施される。
【００８５】
別の好ましい実施形態において、コポリマーＣ）は、ユニットｃ２１）又はｃ２２）又はこれらの混合物の代わりに、エポキシ基を有する不飽和モノマー由来のユニットｃ２３）を含む。また、ユニットｃ２３）は、このタイプの２種以上の異なるモノマーの混合物を基礎とするものであってもよい。このモノマーは、１つあるいは２つ以上のエポキシ基を有していてもよい。特に、グリシジルメタクリレート単独の使用が好ましい。
【００８６】
本実施形態の好ましいコポリマーＣ）としては、以下：
ｃ１）６５〜８５質量％、好ましくは７０〜８０質量％のスチレン、
ｃ２）０．５〜１０質量％、好ましくは１〜５質量％のグリシジルメタクリレート、及び
ｃ３）１４．５〜３４．５質量％、好ましくは１９〜２９質量％のアクリロニトリル
を含むコポリマー（ここで、ｃ１）〜ｃ３）の割合の合計は１００質量％である）が挙げられる。
【００８７】
本実施形態のコポリマーＣ）は、例えば、ポリビニルアルコール中においてペルオキシド系開始剤の存在下での懸濁重合により製造してもよい。
【００８８】
本実施形態のコポリマーＣ）は、一般的に５０，０００〜１，０００，０００ｇ／ｍｏｌ、好ましくは７０，０００〜５００，０００ｇ／ｍｏｌの範囲のモル質量（質量平均  Ｍｗ）を有する（溶離液としてＴＨＦを、標準物質としてポリスチレンを使用したＧＰＣにより測定）。
【００８９】
本発明の成形組成物は、成分Ｄ）として、０〜７０質量％、好ましくは最高４０質量％のさらなる添加剤を含むことができる。
【００９０】
本発明の成形組成物は、成分Ｄ）として、０〜３質量％、好ましくは０．０５〜３質量％、有利には０．１〜１．５質量％、特に０．１〜１質量％の潤滑剤を含むことができる。
【００９１】
好ましいのは、Ａｌ、アルカリ金属、又はアルカリ土類金属塩、あるいは１０〜４４個、好ましくは１４〜４４個の炭素原子を有する脂肪酸のエステルもしくはアミドである。
【００９２】
この金属イオンは、好ましくはアルカリ土類金属及びＡｌであり、特に好ましいのはＣａ又はＭｇである。
【００９３】
好ましい金属塩は、ステアリン酸Ｃａ及びモンタン酸Ｃａ、並びにステアリン酸Ａｌである。
【００９４】
また、様々な塩の混合物を、所望の混合比で使用することも可能である。
【００９５】
カルボン酸は、一塩基性又は二塩基性であってもよい。その例としては、ペラルゴン酸、パルミチン酸、ラウリン酸、マルガリン酸、ドデカン二酸、ベヘン酸が挙げられ、特に好ましくはステアリン酸、カプリン酸、並びにモンタン酸（３０〜４０個の炭素原子を有する脂肪酸の混合物）である。
【００９６】
脂肪族アルコールは、一価〜四価であってもよい。このようなアルコールの例としては、ｎ−ブタノール、ｎ−オクタノール、ステアリルアルコール、エチレングリコール、プロピレングリコール、ネオペンチルグリコール、ペンタエリスリトールが挙げられ、好ましいのは、グリセリン及びペンタエリスリトールである。
【００９７】
脂肪族アミンは、一塩基性〜三塩基性であってもよい。これらの例としては、ステアリルアミン、エチレンジアミン、プロピレンジアミン、ヘキサメチレンジアミン、ジ（６−アミノヘキシル）アミンが挙げられ、特に好ましいのは、エチレンジアミン及びヘキサメチレンジアミンである。好ましいエステル又はアミドは、対応するグリセリンジステアレート、グリセリントリステアレート、エチレンジアミンジステアレート、グリセリンモノパルミタート、グリセリントリラウレート、グリセリンモノベヘネート、及びペンタエリスリトールテトラステアレートである。
【００９８】
様々なエステル又はアミドの混合物、あるいはエステルとアミドの組み合わせを、任意の所望の混合比で使用できる。
【００９９】
本発明の成形組成物は、他の成分Ｄ）として、銅化合物、立体障害フェノール、立体障害脂肪族アミン、及び／又は芳香族アミンから成る群から選択される、熱安定剤もしくは酸化防止剤又はこれらの混合物を含むことができる。
【０１００】
本発明の成形組成物は、銅化合物（好ましくはＣｕ（Ｉ）ハロゲン化物の形態）を、特にアルカリ金属ハロゲン化物（好ましくはＫＩ）との混合物において（特に１：４の比で）、あるいは立体障害フェノールもしくはアミン安定剤又はそれらの混合物を、０．０５〜３質量％、好ましくは０．１〜１．５質量％、特に０．１〜１質量％含む。
【０１０１】
使用される好ましい一価の塩は、酢酸第一銅、塩化第一銅、臭化第一銅、ヨウ化銅である。この材料は、ポリアミドに対して５〜５００ｐｐｍ、好ましくは１０〜２５０ｐｐｍの量の銅を含む。
【０１０２】
有利な特性は、特に、銅がポリアミド中に分子分散状態で存在する場合に得られる。これは、ポリアミドを含む濃縮物、及び一価の銅の塩を含む濃縮物、及びアルカリ金属ハロゲン化物を含む濃縮物が、均一な固溶体の状態で成形組成物に加えられる場合に達成される。一例として、典型的な濃縮物は、ポリアミド７９〜９５質量％、及びヨウ化銅もしくは臭化銅とヨウ化カリウムから成る混合物２１〜５質量％で構成される。均一な固溶体中での銅濃度は、溶液の総質量に対して、好ましくは０．３〜３質量％、特に０．５〜２質量％であり、ヨウ化第一銅のヨウ化カリウムに対するモル比は１〜１１．５、好ましくは１〜５である。
【０１０３】
濃縮物の好適なポリアミドは、ホモポリアミド及びコポリアミドであり、特にナイロン−６及びナイロン−６，６である。
【０１０４】
好適な立体障害フェノールは、原則として、フェノール構造を有し、かつフェノール環上に少なくとも１つの嵩高い基を有する任意の化合物である。
【０１０５】
その一例としては、式：
【化２】
0005431168.tif 000003
［式中、
Ｒ1及びＲ2はアルキル基、置換アルキル基、又は置換トリアゾール基であり、この場合、基Ｒ1及びＲ2は同一又は異なっていてもよく、Ｒ3は、アルキル基、置換アルキル基、アルコキシ基、又は置換アミノ基である］の化合物が、好ましく使用される。
【０１０６】
言及されたタイプの酸化防止剤は、例えば、独国特許出願公開第２７０２６６１（Ａ）号（米国特許第４３６０６１７号）に記載されている。
【０１０７】
好ましい立体障害フェノールの他の基は、置換ベンゼンカルボン酸由来のもの、特に置換ベンゼンプロピオン酸由来のものである。
【０１０８】
この種類の特に好ましい化合物は、式：
【化３】
0005431168.tif 000004
［式中、Ｒ4、Ｒ5、Ｒ7、及びＲ8は、互いに独立して、Ｃ1〜Ｃ8−アルキルであり、これら自身も、置換基を有してもよく（それらの少なくとも１つは嵩高い基である）、Ｒ6は１〜１０個の炭素原子を有し、主鎖中にＣ−Ｏ結合を有してもよい二価の脂肪族基である］の化合物である。
【０１０９】
これらの式に対応する好ましい化合物は、
【化４】
0005431168.tif 000005
（Ｃｉｂａ−ＧｅｉｇｙのＩｒｇａｎｏｘ（登録商標）  ２４５）
【化５】
0005431168.tif 000006
（Ｃｉｂａ−ＧｅｉｇｙのＩｒｇａｎｏｘ（登録商標）  ２５９）
である。
【０１１０】
以下のすべてが、立体障害フェノールの例として挙げられる：
２，２’−メチレンビス（４−メチル−６−ｔｅｒｔ−ブチルフェノール）、１，６−ヘキサンジオールビス［３−（３，５−ジ−ｔｅｒｔ−ブチル−４−ヒドロキシフェニル）プロピオネート］、ペンタエリスリトールテトラキス［３−（３，５−ジ−ｔｅｒｔ−ブチル−４−ヒドロキシフェニル）プロピオネート］、ジステアリル−３，５−ジ−ｔｅｒｔ−ブチル−４−ヒドロキシベンジルホスホネート、２，６，７−トリオクサ−１−ホスファビシクロ［２．２．２］オクタ−４−イルメチル−３，５−ジ−ｔｅｒｔ−ブチル−４−ヒドロキシヒドロシンナメート、３，５−ジ−ｔｅｒｔ−ブチル−４−ヒドロキシフェニル−３，５−ジステアリルチオトリアジルアミン、２−（２’−ヒドロキシ−３’−ヒドロキシ−３’，５’−ジ−ｔｅｒｔ−ブチルフェニル）−５−クロロベンゾトリアゾール、２，６−ジ−ｔｅｒｔ−ブチル−４−ヒドロキシメチルフェノール、１，３，５−トリメチル−２，４，６−トリス（３，５−ジ−ｔｅｒｔ−ブチル−４−ヒドロキシベンジル）ベンゼン、４，４’−メチレンビス（２，６−ジ−ｔｅｒｔ−ブチルフェノール）、３，５−ジ−ｔｅｒｔ−ブチル−４−ヒドロキシ−ベンジルジメチルアミン。
【０１１１】
特に有効であることが判明しており、したがって、好ましく使用される化合物としては、２，２’−メチレンビス（４−メチル−６−ｔｅｒｔ−ブチルフェノール）、１，６−ヘキサンジオールビス（３，５−ジ−ｔｅｒｔ−ブチル−４−ヒドロキシフェニル］プロピオネート（Ｉｒｇａｎｏｘ（登録商標）  ２５９）、ペンタエリスリチルテトラキス［３−（３，５−ジ−ｔｅｒｔ−ブチル−４−ヒドロキシフェニル）プロピオネート］、並びにＮ，Ｎ’−ヘキサメチレン−ビス−３，５−ジ−ｔｅｒｔ−ブチル−４−ヒドロキシヒドロシンナミド（Ｉｒｇａｎｏｘ（登録商標）  １０９８）、及び特に非常に好適な上記Ｃｉｂａ  Ｇｅｉｇｙの製品Ｉｒｇａｎｏｘ（登録商標）  ２４５が挙げられる。
【０１１２】
この材料は、成形組成物Ａ）〜Ｄ）の総質量に対して０．０５〜３質量％、好ましくは０．１〜１．５質量％、特に、０．１〜１質量％の量のフェノール性酸化防止剤を含み、これは、別々に又は混合物の形態において使用してもよい。
【０１１３】
場合によっては、フェノール性ヒドロキシ基に対してオルト位に２つ以上の立体障害基を有さない立体障害フェノール基は、特に、長期間にわたる拡散光中での保存における染色堅牢度の評価において、特に有利であることが判明している。
【０１１４】
本発明の成形組成物は、０〜３質量％、好ましくは０．０１〜２質量％アミン系安定剤を含むことができ、有利には０．０５〜１．５質量％のアミン安定剤を含む。立体障害アミン化合物は、好ましい適性を有する。使用できる化合物の例としては、式：
【化６】
0005431168.tif 000007
［式中、
Ｒは、同一又は異なるアルキル基であり、
Ｒ’は、水素又はアルキル基であり、並びに
Ａは、場合により置換された２員又は３員のアルキレン鎖であってもよい］のものが挙げられる。
【０１１５】
好ましい成分は、２，２，６，６−テトラメチルピペリジンの誘導体であり、例えば、
４−アセトキシ−２，２，６，６−テトラメチルピペリジン、
４−ステアロイルオキシ−２，２，６，６−テトラメチルピペリジン、
４−アリーロイルオキシ−２，２，６，６−テトラメチルピペリジン、
４−メトキシ−２，２，６，６−テトラメチルピペリジン、
４−ベンゾイルオキシ−２，２，６，６−テトラメチルピペリジン、
４−シクロヘキシルオキシ−２，２，６，６−テトラメチルピペリジン、
４−フェノキシ−２，２，６，６−テトラメチルピペリジン、
４−ベンゾキシ−２，２，６，６−テトラメチルピペリジン、
４−（フェニルカルバモイルオキシ）−２，２，６，６−テトラメチルピペリジン
である。
【０１１６】
他の好適な化合物は、
ビス（２，２，６，６−テトラメチル−４−ピペリジル）オキサレート、
ビス（２，２，６，６−テトラメチル−４−ピペリジル）マロネート、
ビス（２，２，６，６−テトラメチル−４−ピペリジル）アジペート、
ビス（１，２，２，６，６−ペンタメチルピペリジル）セバケート、
ビス（２，２，６，６−テトラメチル−４−ピペリジル）テレフタレート、
１，２−ビス（２，２，６，６−テトラメチル−４−ピペリジルオキシ）エタン、
ビス（２，２，６，６−テトラメチル−４−ピペリジル）ヘキサメチレン−１，６−ジカルバメート、
ビス（１−メチル−２，２，６，６−テトラメチル−４−ジピペリジル）アジペート、及び
トリス（２，２，６，６−テトラメチル−４−ピペリジル）ベンゼン−１，３，５−トリカルボキシレートである。
【０１１７】
適性を有する他の化合物は、さらに比較的分子量の大きなピペリジン誘導体、例えば、４−ヒドロキシ−２，２，６，６テトラメチル−７−ピペリジニルエタノールとのコハク酸ジメチルポリマー、又はポリ−６−（１，１，３，３−テトラメチルブチル）アミノ−１，３，５−トリアジン−２，４−ジイル（２，２，６，６−テトラメチル−４−ピペリジニル）イミノ−１，６−ヘキサンジイル（２，２，６，６−テトラメチル−１４−ピペリジニル）イミノなどであり、これらは特に良好な適性を有し、またビス（２，２，６，６−テトラメチル−４−ピペリジル）セバケートも同様に良好な適性を有する。
【０１１８】
このタイプの化合物は、Ｔｉｎｕｖｉｎ（登録商標）又はＣｈｉｍａｓｏｒｂ（登録商標）（Ｃｉｂａ  Ｓｐｅｚｉａｌｉｔａｅｔｅｎｃｈｅｍｉｅ  ＧｍｂＨの登録商標）の名で市販されている。
【０１１９】
他の特に好ましいアミン化合物としては、ＢＡＳＦ  ＡＧのＵｖｉｎｕｌ（登録商標）  ４０４９Ｈが挙げられる。
【０１２０】
【化７】
0005431168.tif 000008
【０１２１】
本発明により使用できる安定剤としての他の特に好ましい例は、第二級芳香族アミンを基礎とするもの、例えば、フェニレンジアミンとアセトン由来の付加物（Ｎａｕｇａｒｄ（登録商標）  Ａ）、フェニレンジアミンとリノレン由来の付加物（Ｎａｕｇａｒｄ（登録商標）  ４４５（ＩＩ）、Ｎ，Ｎ’−ジナフチル−ｐ−フェニレンジアミン（ＩＩＩ）、Ｎ−フェニル−Ｎ’−シクロヘキシル−ｐ−フェニレンジアミン（ＩＶ）、又はこれらのうちの２つ以上の混合物である。
【０１２２】
【化８】
0005431168.tif 000009
【０１２３】
繊維状又は粒子状のフィラーＤ）としては、炭素繊維、ガラス繊維、ガラスビーズ、アモルファスシリカ、ケイ酸カルシウム、メタケイ酸カルシウム、炭酸マグネシウム、カオリン、白亜、粉末状石英、雲母、硫酸バリウム、及び長石が挙げられ、これらの使用量は、最高４０質量％であり、特に１〜１５質量％である。
【０１２４】
好ましい繊維状フィラーは、炭素繊維、アラミド繊維、及びチタン酸カリウム繊維であり、本明細書において特に好ましくは、Ｅ−ガラス形態のガラス繊維である。これらは、ガラスロービング又は粉砕ガラスとして市販されている形態で使用できる。
【０１２５】
繊維状フィラーは、熱可塑性樹脂との相溶性を改善するために、表面を事前にシラン化合物で処理されていてもよい。
【０１２６】
好適なシラン化合物は、一般式：
（Ｘ−（ＣＨ2）n）k−Ｓｉ−（Ｏ−ＣmＨ2m+1）4-k
［式中、置換基は、
【化９】
0005431168.tif 000010
であり、
ｎは、２〜１０、好ましくは３〜４の整数であり、
ｍは、１〜５、好ましくは１〜２の整数であり、
ｋは、１〜３、好ましくは１の整数である］で表されるものである。
【０１２７】
好ましいシラン化合物は、アミノプロピルトリメトキシシラン、アミノブチルトリメトキシシラン、アミノプロピルトリエトキシシラン、及びアミノブチルトリエトキシシラン、並びに置換基Ｘとしてグリシジル基を含んだ相当するシランである。
【０１２８】
表面コーティング用シラン化合物として一般的に使用される量は、（繊維状フィラーに対して）０．０１〜２質量％、好ましくは０．０２５〜１．０質量％、特に０．０５〜０．５質量％である。
【０１２９】
また、針状鉱物フィラーも好適である。
【０１３０】
本発明の目的において、針状鉱物フィラーは、非常に著しい針状特性を有する鉱物フィラーである。その例としては、針状のケイ灰石が挙げられる。鉱物のＬ／Ｄ（長さ／直径）比は、好ましくは８：１〜３５：１であり、好ましくは８：１〜１１：１である。場合により、鉱物フィラーは、前記シラン化合物で前処理されていてもよいが、前処理は必ずしも必要ではない。
【０１３１】
他のフィラーの例は、カオリン、焼成カオリン、ケイ灰石、タルク、及び白亜、並びに層状又は針状のナノフィラーであり、これらの量は、好ましくは０．１〜１０質量％である。本発明の目的のために好ましく使用されるものは、ベーマイト、ベントナイト、モンモリロナイト、バーミキュライト、ヘクトライト、及びラポナイトである。従来技術における層状ナノフィラーは、層状ナノフィラーと有機バインダーの良好な相溶性を実現するために、有機的に改質されている。本発明のナノ複合材料に層状もしくは針状のナノフィラーを添加することにより、機械的強度がさらに向上する。
【０１３２】
特にタルクが用いられるが、これは、構成がＭｇ3（ＯＨ）2／Ｓｉ4Ｏ10又は３ＭｇＯ・４ＳｉＯ2・Ｈ2Ｏである水和ケイ酸マグネシウムである。これら「三層フィロケイ酸塩」は、層状の晶癖の三斜晶系、単斜晶系、又は斜方晶系結晶構造を有する。含まれていてもよい他の微量元素は、Ｍｎ、Ｔｉ、Ｃｒ、Ｎｉ、Ｎａ、及びＫであり、ＯＨ基は、部分的にフッ化物により置き換えられてもよい。
【０１３３】
粒径が＜２０μｍである９９．５％の粒子を含むタルクを使用することが特に好ましい。
粒径分布は、通常、沈降分析法によって測定され、好ましくは、
＜２０μｍ：９９．５質量％
＜１０μｍ：９９質量％
＜５μｍ：８５質量％
＜３μｍ：６０質量％
＜２μｍ：４３質量％である。
【０１３４】
このタイプの製品は、Ｍｉｃｒｏ−Ｔａｌｃ  Ｉ．Ｔ．ｅｘｔｒａ（Ｏｍｙａ）として市販されている。
【０１３５】
本発明の熱可塑性成形組成物は、さらなる成分Ｄ）として、従来の処理補助剤、例えば、安定化剤、酸化遅延剤、熱又は紫外線光による分解を抑制するさらなる試薬、潤滑剤、離型剤、着色剤（例えば、染料及び顔料など）、核形成剤、可塑剤、難燃化剤などを含んでもよい。
【０１３６】
酸化遅延剤及び熱安定剤の例としては、熱可塑性成形組成物の質量に対して最高１質量％の濃度において、亜リン酸塩及びさらなるアミン（例えば、ＴＡＤ）、ヒドロキノン、これらの群の代表的な様々置換物、及びそれらの混合物が挙げられる。
【０１３７】
一般的に、ＵＶ安定剤としては、様々な置換されたレゾルシノール、サリチレート、ベンゾトリアゾール、及びベンゾフェノンが挙げられ、成形組成物に対して最高２質量％の量で使用される。
【０１３８】
添加できる着色剤は、無機顔料（例えば、二酸化チタン、ウルトラマリンブルー、酸化鉄、及びカーボンブラックなど）、及び／又はグラファイト及び有機顔料（例えば、フタロシアニン、キナクリドン、ペリレンなど）、並びに染料（例えば、ニグロシン及びアントラキノンなど）である。
【０１３９】
また、難燃化剤、例えば赤リンを使用することもできる。
【０１４０】
使用できる核形成剤は、ナトリウムフェニルホスフィネート、酸化アルミニウム、二酸化ケイ素であり、好ましくはタルクである。
【０１４１】
本発明の熱可塑性成形組成物は、それ自体公知の方法により、出発成分を従来の混合機（例えば、スクリュー押し出し機、ブラベンダーミキサー、又はバンベリーミキサーなど）で混合し押し出すことにより製造できる。押出物は、冷却し、微粉砕してもよい。また、個々の成分を予備混合し、次いで残りの出発材料を、個々に及び／又は同様に混合して添加することも可能である。混合温度は、一般的に、２３０〜３２０℃である。
【０１４２】
別の好ましい手順では、成分Ｂ）〜Ｃ）、並びに、場合によりＤ）をプレポリマーと混合し、コンパウンド化し、ペレット化することができる。続いて、得られたペレットは、望ましい粘度に達するまで、不活性ガス下にて成分Ａ）の融点未満の温度で、連続的に又はバッチ式により固相縮合させる。エマルジョンポリマーＢ）を、固体を含む分散状態で、溶融したＡ）に混入するのが好ましい。
【０１４３】
本発明の熱可塑性成形組成物は、良好な耐ＵＶ性と耐熱性と共に、良好な強度（特に良好な破壊エネルギー）を特徴とする。
【０１４４】
これらの材料は、あらゆるタイプの繊維、シート状物、及び成形体の製造に好適である。
いくつかの好ましい例としては、家庭用品、電子部品、医療機器、自動車用半製品などが挙げられる。
【０１４５】
実施例
以下の成分を使用した。
【０１４６】
成分Ａ
ＩＳＯ  ３０７に従って、２５℃で、９６質量％濃度の硫酸中における０．５質量％濃度の溶液で測定した粘度数ＶＮが１５０ｍｌ／ｇであるナイロン−６（ＢＡＳＦ  ＡＧのＵｌｔｒａｍｉｄ（登録商標）  Ｂ３を使用）。
【０１４７】
成分Ｂ１
成分Ｂ１）は、以下のようにして製造した。
【０１４８】
脱イオン水８００ｇ、水性ポリスチレン種（固形分３３質量％、数平均粒径３２ｎｍ）３９．７０ｇ、１−オクテン１９８．４ｇ、Ｋ  ３０（登録商標）乳化剤の５０質量％濃度水溶液３．２８ｇ、Ｌｕｔｅｎｓｏｌ  ＴＯ  ２０乳化剤の２０質量％濃度の水溶液１９．６５ｇ、及び過硫酸ナトリウムの７質量％濃度の水溶液１９．６５ｇを、アンカー型攪拌機、還流冷却器、及び２つの給送装置を備えた４Ｌの四つ口フラスコ中において、初期充填として使用し、２０℃〜２５℃（室温）にて、窒素下で攪拌しながら９０℃に加熱した。９０℃で、脱イオン水６００ｇ、Ｋ  ３０（登録商標）乳化剤の４０質量％濃度の水溶液３．２８ｇ、Ｌｕｔｅｎｓｏｌ  ＴＯ  ２０乳化剤の２０質量％濃度の水溶液１９．６５ｇ、水酸化ナトリウムの２５質量％濃度の水溶液８．３８ｇ、ｎ−ブチルアクリレート１０７６．８２ｇ、アクリル酸２６．２０ｇ、及びアリルメタクリレート１０．４８ｇから成るモノマーの供給を開始し、同時に過硫酸ナトリウムの７質量％濃度の水溶液１１１．３５ｇから成る開始剤の供給も開始した。このモノマー供給は３時間継続して行い（０．５時間で５００ｇ（１，０００ｇ／時）及び２．５時間で１，２４５ｇ（４９８ｇ／時）の２段階で）、開始剤供給は３．５時間継続して行った。得られた水性ポリマー分散液を、９０℃でさらに２時間継続して反応させた。次に、水性ポリマー分散液を室温まで冷却し、水酸化ナトリウムの１０質量％濃度の水溶液６５．５ｇを混合した。水性ポリマー分散液の固形分は、水性分散液の総質量に対して４４質量％であった。ポリマーのガラス遷移温度は、−４２℃であった。ポリマーの粒径は、１０５ｎｍであった。減圧により水を除去して、固形分を４９％まで増加させた。
【０１４９】
成分ＢＶ１
エチレン−ｎ−ブチルアクリレート−アクリル酸コポリマー（例えば、ＢＡＳＦ  ＡＧのＬｕｐｏｌｅｎ（登録商標）  ＫＲ１２７０。
【０１５０】
成分ＢＶ２
ｎ−ブチルアクリレートのコアとＭＭＡのグラフトシェルで構成される（比＝７０／３０）、Ｒｏｈｍ  ＆  ＨａａｓのＰａｒａｌｏｉｄ（登録商標）  ＥＸＬ  ３３００コア−シェル改質剤。
【０１５１】
成分Ｃ
ＤＩＮ  ５３７２８に従って粘度８０ｍｌ／ｇ（２５℃にて、０．５質量％濃度のＤＭＦ溶液中で測定）のスチレン／アクリロニトリル／無水マレイン酸（７５／２４．１／０．９）を基礎とするターポリマー。
【０１５２】
成分Ｄ
タルク（例えば、ＯｍｙａのＩＴ−Ｅｘｔｒａタルク）。
【０１５３】
成形組成物の製造及び試験
ポリアミドの粘度数は、ＤＩＮ５３  ７２７に従って、９６質量％の硫酸中における０．５質量％濃度の溶液で測定した。
【０１５４】
固形分は、所定量の水性ポリマー分散液（約５ｇ）を、乾燥キャビネット中で一定質量になるまで１４０℃で乾燥させることにより測定した。測定は別々に２回行った。実施例に示された値は、２つの測定結果の平均である。
【０１５５】
ガラス遷移温度は、Ｍｅｔｔｌｅｒ−Ｔｏｌｅｄｏ社のシリーズＴＡ  ８０００  ＤＳＣ  ８２０装置により、ＤＩＮ  ５３  ７６５に従って測定した。
【０１５６】
試験体の耐熱性は、標準小型試料についてビカット軟化点により評価した。ビカット軟化点は、ＤＩＮ５３  ４６０に従って、５０Ｋ／時の昇温速度にて４９．０５Ｎの荷重を用いて測定した。
【０１５７】
破壊エネルギーは、ＩＳＯ  ６６０３に従って、小平板（６０×６０×３０ｍｍ）で測定した。ＵＶよる経時劣化は、Ｖｏｌｋｓｗａｇｅｎ  ＡＧ  ＰＶ１３０３で実施した。
【０１５８】
流動性は、ＩＳＯ  １１３３に従って、２４０℃で５ｋｇの負荷を用いて測定した。
【０１５９】
これらの成分は、二軸押出機により、２４０℃〜２６０℃の溶融温度で混合した。ここで、成分Ｂ１のエマルジョンを成分Ａの溶融物中へと供給した。水は、２つの真空孔から除去した。溶融物を水浴に通し、ペレット化した。
【０１６０】
試験の結果を第１表に記載する。
【０１６１】
【表１】
0005431168.tif 000011